(57)【要約】  部分的に形成された第１の層（３ｍ）が多層体（１００）の製造方法および、その製造方法によって製造された多層体（１００）が記載されている。  その製造方法では、回折性を示す第１の凹凸構造部（４）が前記多層体の複製層（３）の第１の領域の中に形成され、複製層（３）の中で凹凸構造部が形成されていない第１の領域および第２の領域中の複製層（３）に、第１の層（３ｍ）を付与し、感光層を第１の層（３ｍ）に付与するか、または、第１の層（３ｍ）に複製層として感光性の洗浄マスクを付与し、前記感光層または前記洗浄マスクを第１の層（３ｍ）を通して露光するので、前記感光層または前記洗浄マスクは、第１および第２の領域中の第１の凹凸構造部により異なる露光がなされ、第１の層（３ｍ）が、第２の領域中には無いが第１の領域中にはあるか、あるいは、第１の領域中には無いが第２の領域中にあるマスク層としての前記露光された感光層または洗浄マスクを使って取り除かれる。【選択図】図１
2008530601.tif 000002
【特許請求の範囲】
【請求項１】
回折性を示す第１の凹凸構造部（４）が前記多層体の複製層（３）の第１の領域の中に形成され、
複製層（３）の中で凹凸構造部（４）が形成されていない第１の領域および第２の領域中の複製層（３）に、複製層（３）によって画定された平面に一定の面密度で第１の層（３ｍ）を付与し、
感光層（８）を第１の層（３ｍ）に付与するか、または、第１の層（３ｍ）に複製層として感光性の洗浄マスクを付与し、
前記感光層または前記洗浄マスク（８）を第１の層（３ｍ）を通して露光するように、前記感光層または前記洗浄マスク（８）は、第１および第２の領域中の第１の凹凸構造部により異なる露光がなされ、
第１の層（３ｍ）が、第２の領域中には無いが第１の領域中にはあるか、あるいは、第１の領域中には無いが第２の領域中にあるマスク層として前記露光された感光層または洗浄マスク（８）を使って取り除かれることを特徴とする、
部分的に形成された第１の層（３ｍ）を有する多層体（１００，１００’）の製造方法。
【請求項２】
第１の層（３ｍ）が複製層（３）の全表面に、特に蒸着によって付与されることを特徴とする請求項１に記載の多層体の製造方法。
【請求項３】
第１の層（３ｍ）が、第１の層（３ｍ）が実質的に不透明となりかつ可能ならば１．５より大きい光学的密度となるような厚さで複製層（３）に付与されることを特徴とする請求項１または請求項２に記載の多層体の製造方法。
【請求項４】
第１の層（３ｍ）が、２と７との間の光学的密度となるような厚さで複製層（３）の全表面に付与されることを特徴とする請求項１または請求項２に記載の多層体の製造方法。
【請求項５】
第１の層（３ｍ）が、金属層または合金層によって形成されていることを特徴とする請求項１ないし請求項４のいずれか１項に記載の多層体の製造方法。
【請求項６】
前記第２の領域中の前記複製層の中と、第１の凹凸構造部として前記複製層の中とに形成された第２の凹凸構造部が、前記第２の領域中の前記第１の層（３ｍ）の伝導性、特に、透明性に対して、前記第１の領域中の前記第１の層（３ｍ）の伝導性、特に、透明性を増加させる回折性を示す凹凸構造部であることを特徴とする請求項１ないし請求項５のいずれか１項に記載の多層体の製造方法。
【請求項７】
前記第１の凹凸構造部が、前記第２の凹凸構造部の凹凸構造よりも大きな凹凸の深さを有していることを特徴とする請求項６に記載の多層体の製造方法。
【請求項８】
前記第１の凹凸構造部の空間的周期と凹凸構造の深さとの積が、前記第２の凹凸構造部の空間的周期と凹凸構造の深さとの積より大きいことを特徴とする請求項６または請求項７のいずれか１項に記載の多層体の製造方法。
【請求項９】
第１の凹凸構造部または第２の凹凸構造部が、光学的に活性な、回折光や屈折光や散乱光を反射または透過するミクロ構造またはナノ構造の形に、具体的には、線形格子またはクロス格子のような格子構造の形か、等方性のマット構造または非等方性のマット構造の形か、二重フレネルレンズまたは連続フレネルレンズの形か、マイクロプリズムの形か、ブレイズド格子の形か、結合構造の形か、またはマクロ構造の形であることを特徴とする請求項６ないし請求項８のいずれか１項に記載の多層体の製造方法。
【請求項１０】
個々の構造要素について、深さ対幅の比が大きい、特に深さ対幅の比が０．３より大きい回折性の凹凸構造部が、第１の領域中の第１の凹凸構造部として形成されることを特徴とする請求項１ないし請求項９のうちいずれか１項に記載の製造方法。
【請求項１１】
第２の凹凸構造部が、小さな深さ対幅の比を有する凹凸構造部であることを特徴とする請求項１ないし請求項１０のうちいずれか１項に記載の製造方法。
【請求項１２】
前記複製層と前記第１の層との間の界面層は、前記第２の領域の中で実質的に平面となっていることを特徴とする請求項１ないし請求項１１のうちいずれか１項に記載の製造方法。
【請求項１３】
２重の性質を有する感光性物質が、前記感光層（８）として、または、前記感光性の洗浄マスクとして付与され、
そして、前記感光層または前記感光性の洗浄マスクは、ある露光量と露光時間とで前記第１の層を通して露光され、
前記感光層（８）または前記感光性の洗浄マスクは、前記第１の層（３ｍ）の透過性が前記第１の凹凸構造部によって増加され、かつ前記第２の領域では活性化しないような前記第１の領域の中で活性化されることを特徴とする請求項１ないし請求項１２のうちいずれか１項に記載の製造方法。
【請求項１４】
感光層または洗浄マスク（８）は、前記第１の層（３ｍ）を通して紫外線によって露光されることを特徴とする請求項１３に記載の製造方法。
【請求項１５】
露光作用によって活性化された前記感光性の洗浄マスクの領域と、そこに配置された第１の層（３ｍ）の領域とが、洗浄工程において取り除かれることを特徴とする請求項１ないし請求項１４のうちいずれか１項に記載の製造方法。
【請求項１６】
前記第１の層（３ｍ）を通して露光された前記感光層（８）が現像され、
現像された前記感光層（８）が、前記第１の層（３ｍ）のためのエッチングマスクを形成することを特徴とする請求項１ないし請求項１５のうちいずれか１項に記載の製造方法。
【請求項１７】
前記第１の層（３ｍ）の透過率を前記第１の凹凸構造部の中で増加させるように、前記感光層を前記第１の領域の中で露光することによって活性化し、
前記活性化された感光層が、前記第１の層（３ｍ）のためのレジストを形成することを特徴とする請求項１ないし請求項１６のうちいずれか１項に記載の製造方法。
【請求項１８】
前記感光層（８）が、フォトレジストによって形成されていることを特徴とする請求項１ないし請求項１７のうちいずれか１項に記載の製造方法。
【請求項１９】
前記フォトレジストが、陽画のフォトレジストであることを特徴とする請求項１８に記載の製造方法。
【請求項２０】
前記フォトレジストが、陰画のフォトレジストであることを特徴とする請求項１８に記載の製造方法。
【請求項２１】
前記感光層（８）が、光機能高分子であることを特徴とする請求項１ないし請求項２０のうちいずれか１項に記載の製造方法。
【請求項２２】
前記エッチングマスクの残存物が取り除かれることを特徴とする請求項１６ないし請求項２１のうちいずれか１項に記載の製造方法。
【請求項２３】
第２の層（３ｐ）が、前記第１の層（３ｍ）が取り除かれた領域の中に取り入れられることを特徴とする請求項１ないし請求項２２のうちいずれか１項に記載の製造方法。
【請求項２４】
前記第１の層（３ｍ）のまだ残っている領域が取り除かれ、
第３の層（３ｐ’） によって置き換わることを特徴とする請求項２３に記載の製造方法。
【請求項２５】
前記第１の層（３ｍ）および／または前記第２の層（３ｐ）および／または前記第３の層（３ｐ’）がガルバニカルに強化されることを特徴とする請求項１ないし請求項２４のうちいずれか１項に記載の製造方法。
【請求項２６】
複製層（３）と部分的に形成された少なくとも１つの第１の層（３ｍ）とを有し、請求項１ないし請求項２５のうちいずれか１項に記載の製造方法によって製造される多層体であって、
回折性を示す第１の凹凸構造部が、前記複製層（３）の第１の領域の中に形成され、
前記第１の凹凸構造部が、前記複製層（３）の第２の領域中の複製層（３）には形成されず、
そして、前記第１の層（３ｍ）が、前記第１の凹凸構造部の配置によって決定される方法により部分的に取り除かれ、
前記第１の層（３ｍ）が、前記第２の領域には無いが前記第１の領域の中にはあるか、または、前記第１の領域には無いが前記第２の領域の中にはある前記第１の凹凸構造部を有する精密なレジスト配置（整合関係）の中で取り除かれることを特徴とする多層体。
【請求項２７】
前記第２の領域がパターンの形に形成され、
前記第１の領域と前記第２の領域とが、直接相互に近接した配置に配置され、
できれば前記第２の領域が、前記第１の領域によって包囲されるか、または、前記第１の領域が、前記第２の領域によって包囲されることを特徴とする請求項２６に記載の多層体。
【請求項２８】
前記第２の領域は、前記第１の領域によって包囲された２つ以上の部分的な領域によって構成され、
光学的に活性な第２の凹凸構造部が、前記第２の領域中の前記複製層の中に形成され、
そして、前記第１の層が、前記第２の領域の中で取り除かれ、かつ前記第２の凹凸構造部を有する精密なレジスト配置の中に配置された反射層であることを特徴とする請求項２６に記載の多層体。
【請求項２９】
前記第１の領域は、前記第１の領域によって包囲された２つ以上の部分的な領域によって構成されるか、または、その反対に構成され、
そして、前記第１の層が、前記第２の領域の中で取り除かれ、かつ前記第１の凹凸構造部を有する精密なレジスト配置の中に配置された反射層であることを特徴とする請求項２６に記載の多層体。
【請求項３０】
前記第２の領域の部分領域、または、前記第１の領域の部分領域が、２ｍｍより小さい幅である、可能ならば１ｍｍより小さい幅であることを特徴とする請求項２６ないし請求項２９のうちいずれか１項に記載の多層体。
【請求項３１】
第２の層（３ｐ）が、前記第１の層（３ｍ）が無い前記複製層（３）の領域の中に配置されていることを特徴とする請求項２６ないし請求項３０のうちいずれか１項に記載の多層体。
【請求項３２】
前記第１の層（３ｍ）および／または前記第２の層（３ｐ）が、例えば、ＴｉＯ２またはＺｎＳによって形成されることを特徴とする請求項２６ないし請求項３１のうちいずれか１項に記載の多層体。
【請求項３３】
前記第１の層（３ｍ）と前記第２の層（３ｐ）とが異なる屈折率を有することを特徴とする請求項３２に記載の多層体。
【請求項３４】
前記第１の層（３ｍ）および／または前記第２の層（３ｐ）が、高分子材料によって形成されていることを特徴とする請求項２６ないし請求項３３のうちいずれか１項に記載の多層体。
【請求項３５】
前記第１の層（３ｍ）および／または前記第２の層（３ｐ）が、有色層であることを特徴とする請求項２６ないし請求項３４のうちいずれか１項に記載の多層体。
【請求項３６】
前記第１の層（３ｍ）および／または前記第２の層（３ｐ）が、複数の部分層によって形成されていることを特徴とする請求項２６ないし請求項３５のうちいずれか１項に記載の多層体。
【請求項３７】
前記部分層が、薄膜層系を形成していることを特徴とする請求項３６に記載の多層体。
【請求項３８】
前記部分層が異なる材料によって形成されていることを特徴とする請求項３６または請求項３７のいずれかに記載の多層体。
【請求項３９】
前記第１の層（３ｍ）および／または前記第２の層（３ｐ）が、光学的なパターンを形成することを特徴とする請求項２６または請求項３８に記載の多層体。
【請求項４０】
前記第１の層（３ｍ）および／または前記第２の層（３ｐ）が、ラスターイメージを形成することを特徴とする請求項２６または請求項３９に記載の多層体。
【請求項４１】
前記第１の層（３ｍ）および／または前記第２の層（３ｐ）が、１つ以上の光学的な偽造防止模様を形成することを特徴とする請求項２６または請求項４０に記載の多層体。
【請求項４２】
前記第１の層（３ｍ）および／または前記第２の層（３ｐ）が、例えば、アンテナ, コンデンサー, コイル、または、有機物半導体素子などの電子部品を形成することを特徴とする請求項２６または請求項４１に記載の多層体。
【請求項４３】
前記多層体がフィルム体、特に搬送フィルム，ホットスタンプフィルムまたはラミネートフィルムなどであることを特徴とする請求項２６または請求項４２に記載の多層体。
【請求項４４】
前記第１の層（３ｍ）および／または前記第２の層（３ｐ）が、液晶の配向のための配向層を形成していることを特徴とする請求項２６ないし請求項４２に記載の多層体。
【請求項４５】
前記配向層が、液晶の配向のための回折性を示しかつ局所的に異なる配向がなされた構造を有しているので、偏光の下で見ると、前記液晶が、例えばロゴのような情報アイテムを表現することを特徴とする請求項４４に記載の多層体。
【請求項４６】
回折性を示す第１の凹凸構造部（４０）が、複製層（３０）の第１の領域の中に形成され、
第１の層（３０ｍ）が、前記複製層（３０）には前記凹凸構造部が形成されていない第１の領域の中と第２の領域の中とで前記複製層（３０）に、前記複製層（３０）によって定義される平面について一定の面密度で付与され、
前記感光層または洗浄マスク（８）が前記第１の層（３０ｍ）を通して露光されるので、
前記感光層または感光性の洗浄マスク（８）は、前記第１および前記第２の領域中の前記第１の凹凸構造部により異なる露光がなされ、
そして、前記第２の層（３１ｍ）が、前記第２の領域には無いが前記第１の領域の中にあるか、または、前記第１の領域には無いが前記第２の領域の中にあるマスク層としての前記露光した感光層または洗浄マスク（８）を使用して取り除かれることを特徴とする、
部分的に形成された第２の層（３１ｍ）を有する多層体（２００）の製造方法。
【請求項４７】
前記感光層または感光性の洗浄マスク（８）が、前記第２の層を通して露光されることを特徴とする請求項４６に記載の製造方法。
【請求項４８】
前記複製層が、露光マスクの搬送層に適用されることを特徴とする請求項４６または請求項４７のいずれかに記載の製造方法。
【請求項４９】
前記感光層が、前記第２の層に適用されることを特徴とする請求項４６ないし請求項４８のうちいずれか１項に記載の製造方法。
【請求項５０】
前記第２の層が、前記感光性の洗浄マスクに適用されることを特徴とする請求項４６ないし請求項４９のうちいずれか１項に記載の製造方法。
【請求項５１】
部分的に形成された追加層を有する追加多層体（１７０）を製造するための露光マスクとして請求項２６に記載の多層体を使用することを特徴とする使用方法。
【請求項５２】
露光用マスク（２００）が、追加多層体（１７０）の１つ以上の追加層を形成していることを特徴とする請求項５１に記載の使用方法。
【請求項５３】
分離層が、前記露光用マスク（２００）と追加多層体（１７０）の間に配列されていることを特徴とする請求項５１または請求項５２のいずれかに記載の使用方法。
【発明の詳細な説明】
【技術分野】
【０００１】
本発明は、複製層と、第１の凹凸構造部を有するレジスト配置を利用して複製層上に部分的に配置されかつ形成された少なくとも一つの第１の層とを有する多層体、および、その製造方法に関する。
【０００２】
これらの構成要素は、光学素子または遠隔通信の分野におけるレンズ系としても適している。
【背景技術】
【０００３】
特許文献１には、偽造対策としてのホログラムが備えられたシーリングフィルムの製造方法が記載されている。
【０００４】
この場合、樹脂フィルムは、回折性を示す凹凸構造部を浮き出させる工程の後で、その全表面上に金属被覆処理がなされ、それから、凹凸構造が施された回折性を示す凹凸構造部を有する精密なレジスト配置（整合関係）の下で、領域に関連した仕方でエッチング処理される。
【０００５】
また、特許文献２には、フィリグリー模様を有した偽造防止部材の製造方法が記載されている。その模様は、金属層に覆われかつ金属層が除去された透明な領域に囲まれた回折性を示す構造によって形成されている。
【０００６】
フィリグリー模様の輪郭は、金属コーティングされた搬送物質中に窪みとして取り入れられ、この場合、同時に、窪みの底部には回折性を示す構造が備えられ、それから、その窪みが保護用ラッカーによって満たされて、余分な保護用ラッカーはスクレーパーのヘラによって取り除かれる。
【０００７】
保護用ラッカーを塗布した後で、保護されていない透明な領域の中で、金属層は、エッチングによって取り除かれる。
【０００８】
その窪みは、約１μｍと５μｍとの間であるが、一方で、その回折性を示す構造は、１μｍより大きい高さの違いを有していてもよい。
【特許文献１】ＧＢ  ２  １３６  ３５２  Ａ
【特許文献２】Ｅ  ０  ５３７  ４３９  Ｂ２
【発明の開示】
【発明が解決しようとする課題】
【０００９】
しかしながら、精密なレジスト配置の下でのエッチング処理はコストが掛かるだけでなく、公差の調整と費やされる工程とによって到達可能な解像度が制限される。
【００１０】
また、繰り返しの過程において、精密なレジスト配置の下で、幾何学的配置の調整過程を必要とする前記工程は、微細構造を扱うときには役に立たない。
【００１１】
さらに、ある領域を覆う連続的な金属領域では、保護用ラッカーを削り取る作業を実施するのは「隙間」がないので困難である。
【００１２】
本発明では、層自体が存在しない領域を有する層を、費用を掛けずに、高水準の精密さで整合関係に付与することを可能とした多層体、および、多層体の製造方法を提供することを目的としている。
【課題を解決するための手段】
【００１３】
本発明によれば、前記目的は、部分的に形成された第１の層を有する多層体を以下に示すようにして製造する方法により達成される。
【００１４】
すなわち、回折性を示す第１の凹凸構造部を多層体の複製層の第１の領域中に形成し、第１の領域中の複製層と、複製層によって境界が定められた平面については一定の面密度を有しかつ複製層の中に凹凸構造部が形成されていない第２の領域と、に第１の層を付与し、前記第１の層か、または、感光性の洗浄マスクに付与された感光層を、複製層として、そこに付与することにより、前記感光層または前記洗浄マスクは、第１および第２の領域中の第１の凹凸構造部によって異なる露光がなされ、そして、露光された感光層または洗浄マスクを使って、第２の領域中には無いが第１の領域中にはあるか、あるいは、第１の領域中には無いが第２の領域中にある第１の層をマスク層として取り除く。
【００１５】
さらに、前記目的は、複製層を有する多層体と、複製層上に配置されかつ部分的に形成された少なくとも１つの第１の層と、によって以下に示すようにして達成される。
【００１６】
すなわち、複製層の第１の領域中に、回折性を示す第１の凹凸構造部を形成し、複製層の第２の領域中の複製層の中には第１の凹凸構造部を形成せず、第１の凹凸構造部の配置によって決定された方法で、第１の層を部分的に取り除くことによって、第２の領域中には無いが第１の領域中にはあるか、あるいは、第１の領域中には無いが第２の領域中にはある、第１の凹凸構造部をもつ精密なレジスト配置を利用して第１の層を取り除く。
【００１７】
さらに、前記目的は、部分的に形成された第２の層を有する多層体の製造の方法によって以下に示すようにして達成される。
【００１８】
すなわち、多層体の複製層の第１の領域中に回折性を示す第１の凹凸構造部を形成し、第１の領域中の複製層と、複製層によって境界が定められた平面については一定の面密度をもちかつ複製層の中に凹凸構造部が形成されていない第２の領域と、に第１の層を付与し、感光層または感光性の洗浄マスクを第１の層を通して露光することにより、前記感光層または前記洗浄マスクは、第１および第２の領域中の第１の凹凸構造部によって異なる露光がなされ、そして、露光された感光層または洗浄マスクを使って、第２の領域中には無いが第１の領域の中にはあるか、あるいは、第１の領域中には無いが第２の領域中にある第２の層をマスク層として取り除く。
【発明の効果】
【００１９】
層自体が存在しない領域を有する層を、費用を掛けずに、高水準の精密でレジスト配置に付与することを可能とした多層体、および、多層体の製造方法を提供できる。
【発明を実施するための最良の形態】
【００２０】
部分的には形成されていない追加層をもった追加多層体を形成するためには、本発明に係る露光マスクとしての多層体を使用するのが理想的である。
【００２１】
この点については、露光マスクが複製層を有し、回折性を示す第１の凹凸構造部が複製層の第１の領域中に形成され、第１の凹凸構造部は、複製層の第２の領域中で複製層には形成されず、第１の凹凸構造部が複製層に形成されない中で、第１の層が第１の領域および第２の領域中の複製層に付与されるので、第１の層を通して露光された感光層または感光性の洗浄マスクが、それぞれ第１の領域中および第２の領域中で、第１の凹凸構造部により異なる露光がなされる。
【００２２】
本発明では、第１の領域中の回折性を示す凹凸構造部が、その領域中の複製層に付与される第１の層の物理的特性、例えば、有効厚、または、光学的密度などに影響を与えることにより、第１の層の透過特性が、第１の領域と第２の領域とでは異なることを利用して実現することを基礎としている。
【００２３】
ところで、露光工程において、第１の層に隣接した感光層が第１の層、すなわち、機能層を通して露光される過程では、第１の層が、第１の層それ自体を部分的に除去するための「マスク層」として使用されている。
【００２４】
従来の工程によって付与されたマスク層上で、マスク層が余計な調整の手間と費用とを掛けずに精密なレジスト配置（整合関係）に配置されることは有益である。
【００２５】
第１の層は、複製層に形成された構造の不可欠な構成要素である。その凹凸構造部のズレだけが第１の層の位置のズレに影響を与えるので、第１の凹凸構造部と、同一の物理的特性を有する第１の層の領域と、の間で横ズレは生じない。
【００２６】
同一の物理的特性を有する第１の層の領域の配置は、正確に第１の凹凸構造部が有するレジスト配置となっており、これ以上のズレは生じない。
【００２７】
また、第１の層は、２つの機能を有する層である。すなわち、第１の層は、一方で、製造工程の間、高度に精密な露光マスクの機能を果たし、他方で、製造工程が完了すると、高度に精密に配置された機能層を形成する。
【００２８】
このような機能層としては、例えば、ＯＶＤ層や、導電経路、例えば、有機半導体素子のような電気的素子などがある。
【００２９】
さらに、本発明によって、非常に高い解像度に形成された層を製造することができ、達成可能なレジストレーションおよび解像度の程度は、公知の腐食処理工程によって達成可能なものより約１００倍優れている。
【００３０】
第１の凹凸構造部の構造要素の幅が、可視光の波長領域（約３８０ｎｍ〜７８０ｎｍ）だけでなく、それより小さくてもよいので、非常に微細な輪郭を有するパターン領域を形成することができる。
【００３１】
このことは、従来まで使用された腐食処理工程と比較して、この点においても、大きな利点が達成され、本発明によって、複製および偽造に対して、従来に比べて、一層高い安全基準を有する偽造防止模様が形成可能であることを意味している。
【００３２】
例えば、線や点をそれぞれ、５μｍより小さく、特に約２００ｎｍの小さい幅や直径の高水準の解像度で形成することができる。好適には、約０．５μｍと５μｍとの間のオーダー、特に約１μｍオーダーの水準の解像度が達成される。
【００３３】
これに対して、レジスト配置の調整を含む工程では、非常に大きな手間と費用を掛けたときだけ、１０μｍより小さい線幅を満たすことができる。
【００３４】
ところで、第１の層は、好適には、複製層上へのスパッタリング，蒸着または噴霧によって付与される。
【００３５】
スパッタリング工程は、その含む工程により、物質の向き付けられた付与を伴うので、凹凸構造部が備えられた複製層に、この複製層によって境界が定められた面に関して一定の面密度で、スパッタリングによって、第１の層の物質を付与するときに、その物質は局所的に異なる厚さで堆積する。
【００３６】
第１の層が蒸着および噴霧によって付与されるときには、その含む工程により、少なくとも部分的には、向きづけられた物質の付与も好適に実現される。
【００３７】
ところで、多層体は、薄膜体であっても、あるいは、剛性体であってもよい。薄膜体は、例えば、書類や、紙幣や、偽造対策を施した同様のものに適用するのに使用される。
【００３８】
多層体は、ＯＶＤのデザインによる完璧なレジスト配置を利用して部分的な腐食処理（Demetallisierungsverfahren）を行うような本発明に係る工程により形成可能であり、紙に織り込むか、あるいはカードの中に取り込むための偽造防止用の細線を含んでいてもよい。
【００３９】
本発明により、機能的な構造または回折性を示すデザイン要素を有するレジスト配置によって部分的に腐食処理された層が、ＩＤカードのような剛性体や、センサー素子の基盤、あるいは、携帯電話のハウジングシェル部分にも有効に利用できる。
【００４０】
そのような層は、複製層を導入してからインジェクションモールディングツールを使うか、あるいは紫外線ラッカーを使ってパンチまたはダイを形成することにより、複製層を直接構造化することによって提供できるが、上述の方法は追加多層体を作成するための露光マスクを製造するのにも使用できる。
【００４１】
本発明に係る露光マスクは、他の偽造防止用の部材またはそれと同様の物のための大量生産工程では達成し得ない、特に高水準の解像度において優れている。
【００４２】
このような多層体は、例えば、レンズ系の光学素子，露光マスクおよび投影マスクに適しており、また、これらがパスポートの写真や，所有者のサインや、全文章などのドキュメントの境界領域を覆っている場合には、偽造防止用の文章やＩＤカードのための偽造防止模様に適している。
【００４３】
また、それらの多層体は、遠隔通信分野における構成素子や装飾的な要素としても使用することができる。
【００４４】
多層体が、数字を含むドキュメントの表示窓、あるいは、それと同様の物の中に偽造対策として配置される場合には、それは一層魅力的なものであることがわかる。 
【００４５】
特に、光り輝いてフィリグリー模様に見える新しい偽造防止模様は、本発明に係る工程によって製造可能である。
【００４６】
具体的には、例えば、第１の層のラスタリングを形成することによって、透過光モードにおける半透明なイメージを生成することができる。
【００４７】
しかも、第１の情報アイテムは、反射光モードにおいて、そのような窓の中に見えるように表示でき、第２の情報アイテムは、透過光モードにおいて、見えるように表示できる。
【００４８】
このような本発明の有利な構成は、付随的な請求項の中で述べられている。それは、第１の層を複製層に全表面上に、好適には蒸着によって付与することにより、有利に提供される。
【００４９】
光学的密度の違いは、一定の光学的密度が与えられた領域で、第１の層の変則的な付与により生じさせることができるので、回折構造は、この方法によって形成できる。
【００５０】
第１の層は、第１の層が実質的に不透明で、好適には、１．５より大きい光学的密度をもつような厚さで複製層に付与される。
【００５１】
驚くべきことではあるが、回折性を示す凹凸構造部が有する領域の伝導率は、第１の層の不透明性が増大することによって増大し得ることが知られている。
【００５２】
例えば、通常、不透明と認識されるような、そして、通常、その高い光学的密度(例えば、光学的密度が５)によりマスク層としては使用されることがないような層を通過してきた光に対応した光量で露光が行われる場合には、特に良い結果を得ることができる。
【００５３】
そして、第１の層が、２と７の間の光学的密度を有するような厚さで、複製層に、その全表面上に付与される場合には、そのことは特に有益である。
【００５４】
好都合なことに、第１の層は、金属層か、または、合金の層によって形成されているので、そのような層にはスパッタリングのような試行錯誤的工程を適用できる。
【００５５】
そして、薄い層厚が含まれているときは、そのような層は、すでに十分な光学的密度を有している。
【００５６】
しかしながら、第１の層は、それらの光学的密度を増大させるために、例えば、ナノパーティクルまたはナノスフェアを使った、例えば、着色、または、塗装が可能な非金属層であってもよい。
【００５７】
さらに、第２の凹凸構造部は、第２の領域中の複製層に形成され、そして、複製層に第１の凹凸構造部として形成されており、第２の凹凸構造部は、第２の領域中の第１の層の透過率に関して、第１の領域中の第１の層の透過率を増大させる回折性を示す凹凸構造部となっている。
【００５８】
この目的のために、第１の構造を第２の構造よりも大きな凹凸構造の深さで形成してもよい。
【００５９】
しかも、空間的周期と第１の構造の凹凸構造の深さとの積は、空間的周期と第２の構造の凹凸構造の深さとの積より大きくなっている。
【００６０】
これにより、第１の領域中および第２の領域中の、複製層の凹凸構造部の外形形状によって、第２の領域中に付与された層に関係して、第１の領域中の複製層に付与された層の透過率を増大させることもできる。
【００６１】
さらに、第２の領域において、第２の凹凸構造部は、複製層と第１の層との間の境界層が実質的に平坦であるようなものであってもよい。
【００６２】
そして、第１および第２の凹凸構造部の光学的密度に関して、特に大きな違いを生じさせるために、回折性を示す凹凸構造部は、個々の構成要素に関して大きな深さ対幅比、特に、０．３より大きな深さ対幅比を有しており、この回折性を示す凹凸構造部は、第１の領域中の第１の凹凸構造部として形成可能であり、そして、第２の凹凸構造部は、小さな深さ対幅比を有した凹凸構造部として形成可能である。
【００６３】
また、第１の層の層厚に関して適当な選択をすることによって、その種の特別な回折性を示す凹凸構造部を利用することにより、第１の領域中および第２の領域中の、第１の層の光学的密度において、すでに肉眼で見分けられる程度に、非常に大きな違いを形成可能にしている。
【００６４】
しかしながら、驚くべきことではあるが、第１および第２の領域における透過率の、そのような大きな違いは、本発明による工程の実施のためには、必ずしも必要ではないことがわかった。
【００６５】
薄い蒸着層を含んでいるときには、深さ対幅比についての僅かな違いを有する構造は、透過率についても、常に比較的僅かな違いを有している。
【００６６】
しかしながら、第１の層の層厚と、平均の光学的密度とを増加させることによって、比較的僅かな違いでさえも増強することができる。
【００６７】
このように、第１および第２の領域中の、第１の層の透過率の違いが、すでに、ほんの僅かなものとなっている場合には、良い結果が得られる。
【００６８】
したがって、第１の層は、数ナノメートルオーダーの大きさの非常に薄い層であってもよい。
【００６９】
複製層によって境界が定められた平面に一様な面密度で付与された第１の層は、小さな深さ対幅比を有する領域に比べて、大きな深さ対幅比を有する領域で、かなり薄くなっている。
【００７０】
無次元の深さ対幅比は、好適な周期的構造、例えば、サインの平方の外形形状を有する表面形状の構造などを拡大するための特性である。
【００７１】
ここで「深さ」とは、そのような構造の連続的な点のうち、最も高い点と最も低い点との間の空間、すなわち、「山」と「谷」との間の空間であり、２つの隣接した最高点の間の空間、すなわち、２つの「山」の間の空間を「幅」と称している。
【００７２】
ところで、深さ対幅比が大きいほど、それに対応して「山の側面」は急勾配となり、「山の側面」に堆積する第１の層は薄くなる。
【００７３】
垂直な側面をもった構造の場合、例えば、方形の格子に場合には、一層高レベルの透過性を生成し、特に深さ対幅比の増加による透明性の効果も観測される。
【００７４】
しかしながら、このことは、このモデルが適用されない構造をも含めることができる。例として、２つの「谷」の間の空間が「谷」の深さに比べて数倍大きいような場所では、「谷」の中だけにある線に断続的に配置された領域を含んでもよい。 
【００７５】
上述の定義を形式的に適用すると、その方法で計算された深さ対幅比は近似的に０となり、特徴的な物理的条件を反映しない。したがって、実質的に「谷」だけからなる断続的に配置された構造の場合には、「谷」の深さが「谷」の幅と関係する可能性がある。
【００７６】
これは、驚くべきことではあるが、すでに知られているように、その点において、大きな深さ対幅比をもった領域が透明であることは重要ではない。
【００７７】
これは、例えば、ホログラムまたはキネグラム（Ｋｉｎｅｇｒａｍ；登録商標）の偽造防止模様の光学的活性領域を形成するような構造を含んでいてもよい。
【００７８】
唯一考慮すべき重要なことは、それらの領域が、それらの透過特性か、または、他の領域と比較して小さいか大きい光学的密度か、によって決まることである。
【００７９】
好都合なことに、第２の凹凸構造部は、光学的に活性な構造、好適には回折性を示す構造となっている。
【００８０】
その光学的活性領域を実現する構造は、光を回折、光を屈折、反射および透過もすべてか、または、光を散乱するミクロまたはナノ構造である。
【００８１】
そのような構造としては、例えば、線状の格子またはクロス状の格子のような格子構造，ホログラムのような像を生成する構造またはシネラマ，等方性または非等方性のマット構造，２重または連続フレネルレンズ，マイクロプリズム，マイクロレンズ，ブレイズド回折格子，結合構造，マクロ構造などを含んでいてもよい。
【００８２】
第１の領域中の第１の層の除去後に、上述の光学的に活性な構造が、第１の層が有する精密なレジスト配置を利用して堆積するので、高度な耐偽造性をもった偽造防止模様が、この方法によって形成される。
【００８３】
この場合、第１および第２の凹凸構造部は、所望の回折性を生じさせるための、例えば、向き、細かさなどの１つ以上の凹凸構造定数を含むか、例えば、外形形状が変化するキネグラムなどの凹凸構造部を含むことができる。
【００８４】
この種の構造の目的は、凹凸構造部が複製層に形成されている領域中で、第１の層の透過特性の変化を達成するだけでなく、さらに、反射層または光学的な分離層に堆積した光学的に可変なデザイン要素として作用する機能を達成する。
【００８５】
この種の第１の凹凸構造部の他に、この種の第２の凹凸構造部が複製層に形成される場合にも、第１の構造部および凹凸構造部は、好適には、第１の層の透過特性に関して適切な１つ以上の変数が異なっており、それゆえ、例えば、凹凸構造の深さ、または、深さ対幅比などが異なっている。
【００８６】
このように、例えば、２つのシネラマの偽造防止模様は、フィリグリー加工による線状パターンを有する部分的なレジスト配置を利用して、複製層に形成可能である。 
【００８７】
第１のキネグラム（Ｋｉｎｅｇｒａｍ；登録商標）によって第１の凹凸構造部が形成され、第２のキネグラムによって第２の凹凸構造部が形成されている。
【００８８】
２つのデザインの凹凸構造部では、他の構造定数が同様であっても、一般的に深さ対幅比が異なっている。 
【００８９】
このように、３つの構造の「グループ」、すなわち、第１のキネグラムの中のグループIの構造、第２のキネグラムの中のグループIIの構造、および、バックグラウンドの中のグループIIIの構造が備えられている。
【００９０】
第１の工程において、デザインされた第１のキネグラムの領域中で残りが取り除かれても、第１の層、例えば、銅層のような蒸着された金属層が残される。
【００９１】
それから、別の材料（例えば、アルミニウム）が全領域上に蒸着され、そして、適当な工程を実行することによって、バックグラウンド領域で取り除かれる。
【００９２】
その工程では、レジスト配置を利用することにより部分的な金属被覆処理がなされ、見る人に面した金属層(銅，アルミニウム) に、異なる２つのデザインを施すだけの余裕がある。
【００９３】
さらに、その工程では、感光性の洗浄マスクとして２つの特徴をもった感光性物質が付与され、そして、その感光層または感光性の洗浄マスクは、その露光量および露出時間でもって第１の層を通して露光され、その感光層または感光性の洗浄マスクは、第１の層の透過率が第１の凹凸構造部によって増大され、第２の領域では活性化されない第１の領域で活性化することができる。
【００９４】
第１および第２の領域の光学的密度が互いにほんの僅か異なっている場合には、驚くべきことではあるが、すでに前に説明したように、高い平均の光学的密度を基礎とすることにより可能となるという点で、本発明による工程が使用できる。
【００９５】
本発明の優れた構成では、感光層または洗浄マスクは、第１の層を通して紫外線により露光される。
【００９６】
第１の層の透過特性について、特に紫外線の波長域では、第１および第２の領域中の凹凸構造部の異なる形状による達成可能な違いが、はっきりとわかることが実験により示されている。このように露光作用のために紫外線を用いた場合に、特に良い結果を達成できる。
【００９７】
露光作用によって活性化され洗浄工程において取り除かれる感光性の洗浄マスクの領域と、そこに配置された第１の層の領域とに関しては、感光性の洗浄マスクを感光層として使用できるが、感光層を露光作用の後に現像し、それから、第１の層のためのエッチングマスクを形成するような層を含めてもよい。
【００９８】
さらに、第１の凹凸構造部によって第１の層の透過率が高められ、それから、露光によって活性化される感光層が、第１の層のためのエッチング剤を形成する第１の領域に存在していてもよい。
【００９９】
感光層は、陽画のフォトレジストから形成可能なフォトレジストであっても、あるいは、陰画のフォトレジストから形成可能なフォトレジストであってもよい。その方法では、同じ性質の状態にある複製層を使って、第１の層の異なる領域を取り除くことが可能である。
【０１００】
しかも、感光層は光機能高分子により形成され、第１の層のためのエッチング剤としては、例えば、アルカリまたは酸などが使用できる。 
【０１０１】
さらに、第１の層は、ほんの一部が取り除かれ、予め決まった透明性の程度に到達するとすぐにエッチング作用が阻止される。
【０１０２】
それによって、例えば、局所的に異なる透明性に基づいた偽造防止模様が製造可能となる。
【０１０３】
例えば、アルミニウムが第１の層として使用される場合には、ＮａＯＨまたはＫＯＨのようなアルカリは、均一に作用するエッチング剤として使用できる。また、ＰＡＮ(リン酸化物，窒素酸化物および水の混合物)のような酸性媒質を用いることもできる。一般に、反応速度はアルカリの濃度と温度とに伴い上昇する。 
【０１０４】
また、工程定数の選択は、過程の再現性と、多層体の耐性とに依存する。
【０１０５】
アルカリを使ったエッチングを行う際に影響を与える要素としては、一般に、エッチング漕の構成、特に、エッチング剤の濃度，エッチング漕の温度，そして、エッチング漕でエッチングされる層に流入する流れの状態がある。
【０１０６】
エッチング漕中のエッチング剤の濃度に関する一般的な変数の範囲は０．１％と１０％との間の範囲にあり、温度に関する一般的な変数の範囲は２０℃と８０℃との間の範囲にある。
【０１０７】
第１の層に対するエッチング作用は電気化学的に促進することができ、エッチング作用は、電気的な電圧の作用により強化される。
【０１０８】
一般に、その作用は一様であるので、構造によって変わる表面積の増加に伴い、エッチングの効果は一層強くなる。
【０１０９】
芳潤剤，緩衝物質，反応抑制剤，活性剤，触媒のような一般的な電気化学的な添加剤、および、例えば、酸化物層を取り除くための同様のもによって、エッチング過程を促進することができる。
【０１１０】
それによって、エッチング過程の間に、エッチングの速度が遅くなる第１の層に関連する境界層の中では、エッチング過程に関わるエッチング媒体または強化剤が消耗する可能性がある。
【０１１１】
エッチング媒体を強制的に撹拌することによって、可能な限り適当な流れを生じさせるか、あるいは、超音波の刺激によりエッチング特性を改善する。
【０１１２】
さらに、エッチング過程は、エッチングの結果を最大限に引き出すために、時間的な温度プロファイルを有していてもよい。
【０１１３】
例えば、エッチングは、最初は低温状態から始めて、それから、作用周期を増すことによって、昇温された状態で作用させてもよい。細長いエッチング漕を通して多層体が引き出される場合には、異なる温度領域によるエッチング漕中の空間的な温度勾配によって、それは好適に実施される。
【０１１４】
エッチング過程において、第１の層の最後の数ナノメートルの部分は、他の部分に比べてエッチングに対する堅牢性と耐性とを備えていることがわかる。したがって、最後の層の残りの部分を取り除くために、エッチング工程に対する僅かな機械的な補助が役に立つ。
【０１１５】
上述の堅牢性は、おそらく第１の層が複製層上に形成されたときに境界層において生じた現象によって、第１の層についてのほんの僅かに異なる構成が原因となっている。
【０１１６】
この場合には、多層体をファインクロスで覆われたローラー上に通過させることによる拭き取り過程によって、第１の層の最後の数ナノメートルの部分をできるだけ取り除く。そして、そのクロスは多層体を傷つけることなく第１の層の残りの部分をぬぐい去る。
【０１１７】
したがって、エッチング工程には、液体で洗い流すような最終処理を含む必要はない。また、エッチング工程は、例えば、プラズマエッチングのような「ドライ工程」であってもよい。さらに、レーザー除去は、第１の層の剥離のためには有効であることが知られている。
【０１１８】
大きな深さ対幅比を有する構造や、２つの隣接した立ち上がった部分の間の代表的な空き具合が入射光の波長より小さい構造、いわゆる０次構造、特に凹凸構造の場合には、たとえ反射層の反射率が高くて鏡面反射を起こす領域であっても、入射光の大部分を吸収することができる。
【０１１９】
レーザー放射が広がった領域で吸収される場合には、反射層中の第１の層は合焦したレーザービームによって照射され、同様に反射層は大きな深さ対幅比をもった上述の構造を有しており、強い吸収性を有する領域では温度が上昇する。
【０１２０】
反射層の除去または融解、あるいは、反射層の物質の凝固が起きている場合には、高レベルのエネルギー導入によって反射層を局所的に取り除くことができる。
【０１２１】
レーザーによるエネルギー導入は短い時間的周期でのみ有効であり、このように熱透過率の効果がほんの僅かしかない場合には、除去または凝固が凹凸構造部によって予め決められた領域でのみ生じる。
【０１２２】
レーザーによる除去に影響を与える要素には、構造化された感光性または洗浄性のラッカー層のように、それの上か下に、それを覆う追加層を有する可能性がある第１の層はもちろん、凹凸構造部の形状（空間的周期，深さ，向き，外形形状），光の波長，偏光，入射光放射の入射角，作用の継続時間（時間に依存する強度），レーザー放射の局所的照射線量，第１の層の特性と吸収特性などがある。
【０１２３】
とりわけ、Ｎｄ：ＹＡＧレーザーは、レーザー処理に適していることが知られている。それは、約１０６４ｍｍの波長の光を放射し、好適には、パルスモードの変調により操作されている。
【０１２４】
また、ダイオードレーザーを使用してもよい。レーザー放射の波長は、周波数の変化、例えば、共振によって変化させることができる。
【０１２５】
レーザービームは、例えば、ガルバノメーターミラーと焦点レンズとを利用した、いわゆるスキャン装置などを使って多層体に入射される。
【０１２６】
スキャン操作の間に、照射領域において、ナノ秒からマイクロ秒の範囲で継続するパルス光が放射され、そのパルス光が、その構造によって予め決まる上述の除去、あるいは、第１の層の凝固を行う。
【０１２７】
パルスの継続時間は、一般にミリ秒を下回っており、好適には数マイクロ秒か、それより短い範囲にある。このように、ナノ秒からフェムト秒のパルス継続時間を使用することは実際に可能である。 
【０１２８】
第１の層へのレーザー放射の到達を部分的に阻止する過程で、構造化された形状の中に存在する感光層または洗浄マスクを自己参照する限りにおいては、レーザービームの正確な位置決めは必要ない。
【０１２９】
その過程は、好適には、レーザービームが描く輪郭と、隣接したパルスの重なりとに関して適当な選択をすることによって、さらに最適化される。
【０１３０】
しかしながら、複製層に配置されるか、あるいは感光層に開けられるか、または、凹凸構造部を有しかつマスクを洗い流すレジスト配置を利用して、多層体上でレーザーの経路を十分制御できるので、同一の凹凸構造部をもつか、感光層に開口部をもつかもたないかによって、マスクを洗い流す僅かな領域が照射される。
【０１３１】
例えば、カメラシステムは、そのような制御に使用できる。具体的には、点または線上にレーザーを合焦させる代わりに、短く放射するフラッシュ光のようにパルス制御した面発光装置を使用することもできる。
【０１３２】
第１の層が、レーザー放射に関して透過的な１つ以上の追加層によって両側が覆われ、かつ、それが例えばエッチング媒体に直接アクセスできない場合であっても、凹凸構造部が有するレジスト配置を利用して、第１の層の部分的な除去が可能であるという事実が、とりわけレーザーによる除去工程の利点となっている。
【０１３３】
ところで、第１の層はレーザーによって少しだけ破壊される。すなわち、第１の層の物質は、僅かに照射された領域で少しだけ透明性に影響を与える小さな集合体、または、見る人には光学的には見えないような小さいボールに幾度も破壊される。
【０１３４】
第１の層が直接到達可能な場合には、レーザー処理後にまだ残っている複製層上の第１の層の残存物は、その次の洗浄処理によって選択的に除去できる。その第１の層のエッチングの後で、エッチングマスクの残留物が取り除かれる。
【０１３５】
本発明の優れた構成によって、第２の層は、第１の層が取り除かれた領域の中に後から導入することができる。さらに、第１の層が取り除かれ、そして、第３の層によって置き換えられる。
【０１３６】
したがって、本発明に係る工程においては、層の部分的な除去が制限されることはない。
【０１３７】
しかしながら、本発明に係る工程では、層の境界を利用するのための追加工程の処理、または、追加領域を形成してもよい。
【０１３８】
また、差異を生じさせるために光学的密度の違いを利用する場合には、工程の処理を繰り返してもよい。
【０１３９】
さらに、これらの工程が導電性の層または無電流の電気的刺激に適した層を含んでいる場合には、第１の層や第２の層や第３の層は、電気的刺激により強化するために使用できる。
【０１４０】
上述の工程にしたがって製造された多層体により、第２の領域は、第１の領域によって包囲された２つ以上の部分的な領域によって構成され、光学的に活性な第２の凹凸構造部が、第２の領域中の複製層に形成されている。
【０１４１】
そして、第１の層は、第１の領域中で取り除かれかつ第２の凹凸構造部のもつ精密なレジスト配置を利用して配置された反射層である。
【０１４２】
そのような多層体は、好都合なことに、偽造防止性を備えた偽造防止部材として使用できる。それらは、本発明と同様の工程によって形成されるので、特に線の細い線幅自体が、すでに偽造防止性を備えている。
【０１４３】
さらに、それらの回折性を示す構造と、精密なレジスト配置における反射層に関係した、それらの配置とによって、それらの細線は、極端な困難さによってだけ模倣可能な光学的効果を生成することができる。
【０１４４】
また、このような多層体には、例えば、転写フィルム，特にホットスタンピングフィルムまたはラミネートフィルムを含めることができる。
【０１４５】
さらに、第１の領域は、第２の領域によって囲まれた２つ以上の部分的な領域によって構成されるか、または、それとは反対に構成され、また、第１の層は、第２の領域の中で取り除かれ、かつ、このように第１の凹凸構造部を有する精密なレジスト配置を利用して配置される反射層である。
【０１４６】
本発明の優れた構成によって、第２の領域の部分的な領域または第１の領域の部分的な領域は、２ｍｍより小さい、好適には１ｍｍより小さい幅となるように提供される。
【０１４７】
さらに、本発明の優れた構成によって、本発明と同様の多層体の中で、第２の層が、第１の層が取り除かれた複製層の領域に配置される。
【０１４８】
例えば、第１の層や第２の層には、ＴｉＯ２またはＺｎＳのような絶縁体、または半導体が形成される。この場合には、第１の層と第２の層とが異なる屈折率を有しているので、光学的効果は、この異なる屈折率によって生じる。
【０１４９】
第１の層や第２の層には、例えば、一方の層を導電体として形成でき、他方の層を電気的絶縁体として形成できるように、両方の層が透明な層として形成可能な点で高分子を使用してもよい。例として、第１の層や第２の層は、電気素子，例えば、アンテナ，コンデンサー，コイルまたは有機半導体素子を形成することができる。
【０１５０】
上述したように、本発明と同様の工程によって、精密なレジスト配置に配列可能な追加層を多層体上に備えることができる。
【０１５１】
層の部分的な除去あるいは部分的な腐食部の連続体、および、第１および第２の領域中の構造を有する連合体が、異なる回折性を示す構造が互いに組み合わされている領域中で形成されるように選択されている。
【０１５２】
これには、例えば、異なる深さ対幅比を有しかつバックグラウンドの正面に配置された第１のキネグラムおよび第２のキネグラムが使用される。
【０１５３】
その例において、蒸着された銅層は、第１のキネグラムの偽造防止模様の領域の中にだけ残されている。そして、アルミニウムは、全表面上で蒸着によって付与され、適当な工程を実行することによって、バックグラウンド領域で取り除かれる。
【０１５４】
これにより、レジスト配置を利用して、部分的に金属被覆の処理がなされ、かつ、見る人に面した金属層とは異なった２つのデザインが生成される。
【０１５５】
複製層に形成された凹凸構造部は、液晶高分子の配置のために作用するように選択できる。この場合において、複製層や第１の層は、液晶による配向層として使用することができる。
【０１５６】
例えば、溝形状の中の構造は、その位置で、架橋、あるいは、いくつかの他の方法により、それらの方向に、それらが固定されるより前に、そのような構造に関連して液晶が配向するような配向層の中に取り入れられる。
【０１５７】
架橋された液晶層は第２の層を形成し、その配向層は、その構造の方向が一様に変わる領域を有してもよい。
【０１５８】
そのような回折性を示す構造によって形成された領域が、例えば、回転偏光をもった偏光体を通して見られる場合には、はっきりと認識できる様々な偽造防止模様、例えば、動きによる効果は、このように領域の偏向方向を線形的に変化させることにより生成可能である。
【０１５９】
配向層は、局所的に異なる配置がなされた液晶の配向によって回折性を示す構造を有しているので、偏光で見ることを考慮したときに、液晶によって、例えば、ロゴのような情報アイテムを表現することもできる。
【０１６０】
ところで、第１の層や第２の層は有色層として形成する。また、有色領域は後述する工程によっても製造できる。
【０１６１】
多層体は、本発明による工程によって、有色の感光層または洗浄マスクを使って製造される。この場合には、顔料または可溶性の染料によって着色可能である。その後で、感光層は、第１の層を通して、例えば、紫外線によって露光される。
【０１６２】
そして、陽画のレジストか、または、陰画のレジストかどうかによって、第１の領域の中で固化するか、または破壊される。この場合には、陽画および陰画のレジスト層は、相互に配置されたレジスト配置によって付与でき、同時に露光もできる。
【０１６３】
また、この場合には、第１の層はマスクとして機能しており、そして、第１の層は、好適にはフォトレジストに直接接触するように配置されるので、精密な露光が効果的に行われる。
【０１６４】
最終的にはフォトレジストを現像したときに、硬化されていない領域が洗浄されるか、あるいは破壊された領域が取り除かれる。
【０１６５】
ところで、現像された有色のフォトレジストを使用した第１の層が、透明か、または紫外線に関して不透明になっている領域にも、それぞれのフォトレジストへの依存性が精密に存在する。
【０１６６】
第１の層と同様に構成されたフォトレジスト層の、残された耐性を増大させるために、残された領域は、好適には現像作業後に硬化するとよい。
【０１６７】
最終的にマスクとして使用される第１の層は、多層体が、見ている人に対してだけ高解像度のフォトレジストの「カラープリント」を有するが、他からは透明であるような拡張へのさらなるエッチング処理によって取り除くことができる。そのような状況において、フォトレジストはエッチングマスクとして機能する。
【０１６８】
好都合なことに、高解像度の画素を、この方法で形成できる。本発明の範囲から離れることなく、精密なレジスト配置を利用して、異なった色の画素を付与することができ、それらを、例えば、点状のラスターイメージに配置できる。
【０１６９】
第１の層に関しては、一つの工程によって、異なる多層体が最初のレイアウトで製造できるので、それによって、例えば、異なる露光とエッチング工程とが一緒に組み合わされるか、または、連続体の中で運び出される。
【０１７０】
そして、本発明による工程を用いたときには、精密なレジスト配置を利用して連続的に付与された層と、その位置決めとが、工程数が増加したとしても可能となる。
【０１７１】
第１の層や第２の層が複数の部分層によって形成される場合には、特に、前記部分層が薄膜系を形成する場合には、さらなる光学的効果を生成できる。
【０１７２】
そして、このような部分層は異なる物質によって形成される。そのような形状では、上述の薄膜系は、少しも利用できない。
【０１７３】
その方法によって、例えば、ナノテクノロジーによる機能素子も製造できる。例えば、μｍオーダーの広がりを伴うバイメタルスイッチを２つの異なる金属層によって製造することができる。
【０１７４】
さらに、本発明に係る構成によって、第１の層や第２の層が光学的パターンを形成する。この光学的パターンには、ラスターイメージを含めることもできる。
【０１７５】
第１の層のラスタリングの効果としては、反射層が下に敷かれかつ可能な限り異なる回折性を示す回折構造を有するラスターの要素の他に、反射層なしで透明な領域を表すラスターの要素が備えられる効果も可能である。
【０１７６】
この点に関して、マスターの効果として、振幅変調によるマスタリングか、または、領域変調によるマスタリングかを選択できる。
【０１７７】
注目すべき光学的効果は、このような反射性または回折性の領域および非反射性，周囲が回折性も有し透明性を有する領域の組み合わせによって達成できる。
【０１７８】
そのようなラスタリングイメージが、例えば、数字を含む文章の中の窓おいて、窓の中に配列される場合には、透過光モードにおいて、透明なラスターイメージが認識できる。
【０１７９】
入射光のモードでは、反射面によって回折する光または反射する光がないような与えられた角度範囲においてだけ、ラスターイメージを目で見ることができる。
【０１８０】
さらに、そのような要素は透明な窓において使用可能なだけでなく、有色の印影にも適用できる。
【０１８１】
別の角度範囲では反射光によって見ることができないとしても、与えられた角度範囲においては、回折構造または他の構造によって、例えば、ラスターイメージの中で有色の印影を目で見ることができる。
【０１８２】
さらに、適切に選択されたマスターの効果によって、それらの反射性を減少させる複数の外向き反射領域を生成できる。
【０１８３】
また、第１の層は完全には取り除かれないが、その層厚を単に減少させるためにも使用できる。
【０１８４】
例えば、光学的な特性や電気的な特性を変えるか、あるいは、装飾的な効果を生じさせるために、相互に重なり合った層を有する領域を形成可能な場合には、そのような構成は、特に有益である。
【０１８５】
複製層を使った露光マスクと、第２の層を形成するための第１の層とを使用する上述した工程において複製層が露光マスクの搬送層に付与される。
【０１８６】
その工程は、好適には、上述のさらなる処理と組み合わせることもできる。すなわち、請求項４６の工程は、請求項１の工程と同一の方法で、さらに、請求項２ないし請求項２５の特徴と組み合わせることができる。
【０１８７】
また、それは、請求項５１で述べられているような上述の工程で使用されている露光マスクにも適用される。
【０１８８】
さらに、感光層または感光性の洗浄マスクは、第２の層上に配列され、第２の層を通して露光される。
【０１８９】
上述した目的のためには、第２の層は透明な層として形成されていてはならない。第２の層は、感光層または感光性の洗浄マスクの全領域で、光の強度を同程度に減少させるような不透明層として形成できる。
【０１９０】
したがって、露光マスクの中での光学的密度に関する違いは維持され、露光マスクの実際の見た目が、感光層または感光性の洗浄マスク上に生成される。
【０１９１】
洗浄マスクを使用したときに、露光マスクと洗浄マスクとの間のビーム経路に、第２の層が配置されないような最後の最低層として第２の層は使用できる。このような場合には、第２の層は完全に不透明であってもよい。
【０１９２】
そして、洗浄マスクの露光された領域を洗い流すことによって、それらの領域に配置された第２の層が取り除かれる。
【０１９３】
好都合なことに、第２の層の取り除かれなかった領域の下に残った洗浄マスクは、保護層の付与による周囲の環境的な影響により閉じこめられる。そして、この方法によって、特に確実な多層体が形成される。
【０１９４】
さらに、本発明の優れた構成において、露光マスクは多層体に結合する。
【０１９５】
上述したように、本発明による工程によって、多層体を形成する多くの異なる可能な方法が使用される。そして、その工程の処理は、１回だけ使用するとは限らない。
【０１９６】
したがって、最初から露光マスクとして形成された多層体が生成された場合には、そのとき、例えば、半導体製品の露光マスクのような従来の露光マスクとして使用することができる。
【０１９７】
そのような露光マスクは、第２の多層体に、いつまでも結合していることはなく、露光作業の後に取り除くことができる。
【０１９８】
しかしながら、露光マスク上の層による方法によって形成するように、第２の多層体は利用されている。
【０１９９】
露光マスクが、露光か、または、その後に取り除かれるように用意されている場合には、そのような除去を許すような露光マスクと第２の多層体との間に、分離層を配置することができる。
【０２００】
さらに、本発明の優れた構成によって、露光マスクは、第２の多層体に、いつまでも結合し、この方法によって、最終製品のようなものとして、あるいは、さらにずっと複雑な多層体の追加層の構造物を生成する中間媒体のようなものとして利用される第３の多層体が形成される。
【０２０１】
上述したように、多層体は、可撓性のフィルム体や、例えば半導体チップや、例えば、携帯電話のような電子装置の表面などの剛性体などのどちらであってもよい。
【実施例】
【０２０２】
図１は、搬送フィルム１上に、機能層２，複製層３，金属層３ｍおよび接着層１２が配置された多層体１００を示している。
【０２０３】
機能層２は、その層が複数の部分層から形成されて備えられる点において、主に多層体の力学的かつ化学的な安定性を高める作用をする層であり、さらに公知の方法によって光学的効果を生じるように設計されている。
【０２０４】
機能層２は、ワックスからなる層や除去される層として形成された層を含んでいてもよいし、機能層２を省いて複製層３を直接搬送フィルム１上に配置してもよい。
【０２０５】
さらに、搬送フィルム１それ自体を複製層として形成してもよい。
【０２０６】
また、多層体１００は、接着層１２により基層に接着されるような、例えば、ホットスタンピングフィルムなどの転写フィルムの一部分であってもよい。
【０２０７】
接着層１２は、熱の効果によって溶融して、多層体を基層の表面に取り外せないように接着する接着剤であってもよい。
【０２０８】
搬送フィルム１は、力学的にも熱的にも安定なＰＥＴからなるフィルムによって形成することができる。
【０２０９】
複製層３の中に異なる構造を備えた領域を公知の工程によって形成することができる。
【０２１０】
本実施例では、これらの領域は、回折性の構造を有する領域４と反射領域６とを含んでいる。
【０２１１】
複製層３上に配置された金属層３ｍは、回折性を示す構造４に対応した配置に配置された腐食領域１０ｄを有している。多層体１００では、領域１０ｄの部分が、透明あるいは部分的に透明に見える。
【０２１２】
ところで、図２〜図８は、多層体１００の製造工程を示しており、図１と同一部分は同一の符号によって記載されている。
【０２１３】
図２は、搬送フィルム１上に機能層２と複製層３とが配置された多層体１００ａを示している。
【０２１４】
複製層３は、例えば、ホットスタンピングのような公知の工程によって多層体１００ａの表面に形成されている。
【０２１５】
この目的のために、具体的には複製層３を形成するために、熱可塑性物質の複製ラッカー層が、焼き付け、吹きつけ、または、ラッカリングによって付与され、そして、凹凸の構造部が加熱ダイまたは加熱転写ローラーによって複製ラッカー層に形成される。
【０２１６】
なお、複製層３は、例えば、転写ローラーによって構造化された紫外線硬化性の転写ラッカー層であってもよい。
【０２１７】
どのような構造化であっても、露光マスクを通過した紫外線によって生成することができ、この方法により、領域４と領域６とが複製層３に形成できる。
【０２１８】
領域４は、例えば、ホログラムによる光学的活性領域やキネグラムの偽造防止模様であってもよい。
【０２１９】
ところで、図３は、金属層３ｍが例えばスパッタリングにより一様な面密度で複製層３に付与される工程によって、図２の多層体１００ａから形成された多層体１００ｂを示している。
【０２２０】
本実施例において、金属層３ｍは、約１０ｎｍの層厚を有している。
【０２２１】
領域４および領域６が、低いレベルの透過率、例えば１０％と０．００１％との間の透過率となるように、すなわち、光学的密度が１と５との間（できれば１．５と３との間）となるように、金属層３ｍの層厚が好適に選択されている。
【０２２２】
したがって、領域４および領域６において、金属層３ｍの光学的密度、すなわち、透過率の負の常用対数は１と３との間にある。金属層３ｍは、好適には、１．５と２．５との間の光学的密度を含むものとする。
【０２２３】
したがって、領域４および領域６は不透明に見えるか、あるいは、それらを見ている人の目に光を反射するかのように見える。
【０２２４】
層３ｍが２より大きい光学的密度を有しかつ平坦な表面に付与されるときに、層３ｍが実質的に不透明となる層厚でもって付与されることは、ここでは特に有益である。
【０２２５】
金属層３ｍの透過特性上、金属層３ｍが複製層３に厚く付与されるほど、領域４の回折性を示す構造によって生成される有効な光学層の厚さの変化による効果が大きくなる。
【０２２６】
回折性を示す構造に起因する金属層３ｍの有効な光学的な厚さの変化は、蒸着された層厚に近似的に比例し、それゆえ光学的密度に近似的に比例することが研究によって示されている。
【０２２７】
光学的密度が透過率についての負の対数を示すので、領域４と領域６との間の透過率の変化は、金属物質について表面に付与する量を増大させるにしたがい、比例する以上に増大する。
【０２２８】
しかしながら、領域６に比べて、領域４では金属層３ｍの厚さが減少するので、金属層３ｍの光学的密度は領域４と領域６とでは異なっていることに注意すべきである。
【０２２９】
金属層３ｍの光学的密度の応答性は、構成部分の０ではない深さ対幅比と、深さ対幅比の増大によって減少する金属層の厚さとによる領域４の表面積の増加に依存する。
【０２３０】
周期的構造を有する表面領域を好適に増加させることにより、ディメンションのない深さ対幅比と空間的周期とによって模様が特徴づけられる。
【０２３１】
このような構造によって、周期的な連続体中の「山」と「谷」が形成されている。なお、ここでは「山」と「谷」との間の空間を深さと称すると共に、２つの「山」の間の空間を幅と称している。
【０２３２】
上述の深さ対幅比が大きくなるほど、それに応じて「山の側面」が急勾配になり、それに応じて「山の側面」上に堆積する金属層３ｍが薄くなる。
【０２３３】
その状況が、「谷」の深さより数倍大きい間隔で互いに相対的に配列でき、断続的に配置された「谷」を含む場合にも、その効果が観測される。
【０２３４】
このような場合において、「谷」の幾何学を正確に記述するために、深さ対幅比によって整理することにより、「谷」の深さを「谷」の幅と関係づけるべきである。
【０２３５】
減少させた光学的密度を有する領域を生成するときに、それらの依存性に関する個別の変数を知ること、および、適切に選択することは重要である。
【０２３６】
光学的密度の減少の程度は基層や照明などに依存して変化していてもよい。この点において、金属層における光の吸収が重要な役割を果たす。一例として、クロムおよび銅は、ある条件下で、ほとんど光を反射しない。
【０２３７】
表１は、波長λ＝５５０ｎｍの光の波長において、樹脂フィルム（屈折率ｎ＝１．５）の間に配置されたＡｇ，Ａｌ，Ａｕ，Ｃｒ，Ｃｕ，ＲｈおよびＴｉの金属層の確認された反射率を示している。
【０２３８】
この場合には、厚さの比εは、反射率Ｒが最大値Ｒｍａｘの２０％となるような金属層厚ｔと、反射率Ｒが最大値Ｒｍａｘの８０％となるような金属層厚ｔとの商として定義される。
【０２３９】
【表１】
2008530601.tif 000003
【０２４０】
発見的な考察の視点から、銀および金（ＡｇおよびＡｕ）は、大きな最大反射率Ｒｍａｘを有しており、透明性を生成する上述の例において、金属層の光学的密度を減少させるような比較的小さい深さ対幅比を要求する。
【０２４１】
一般に、アルミニウム（Ａｌ）も大きな最大反射率Ｒｍａｘを有するが，アルミニウム（Ａｌ）では、一層大きな深さ対幅比が要求される。
【０２４２】
したがって、金属層は、好適には銀または金によって形成するとよいが、他の金属または合金によって形成してもよい。
【０２４３】
ところで、表２は、３５０ｎｍの格子間隔を有する線形格子、正弦格子として形成されかつ異なる深さ対幅比を有する凹凸構造部のための厳密な回折計算から得られた計算結果を示している。
【０２４４】
そして、凹凸構造部は、呼び厚さがｔ０＝４０ｎｍの銀によってコーティングされている。また、凹凸構造部を照射する光は、波長λ＝５５０ｎｍ（緑色）であり、ＴＥ偏光か、またはＴＭ偏光である。
【０２４５】
【表２】
2008530601.tif 000004
【０２４６】
表２からわかるように、深さ対幅比とは別に、特に透明性または透過性の程度は、放射光の偏光に依存している。その偏光に対する依存性は、深さ対幅比ｄ／ｈ＝１．１について表２に示されている。追加層の選択的な配置を利用することによって、その効果を発揮させることができる。
【０２４７】
さらに、金属層３ｍの透明性や反射率は波長に依存することがわかる。その波長の効果は、特にＴＥ偏光の光に対しては、はっきりとわかる。
【０２４８】
さらに、光の入射角が通常の入射角と異なっている場合には、透明性や透過率は減少する、すなわち、光が直角に入射しない場合には、透明性は減少することがわかる。
【０２４９】
制限された入射光の光の円錐中では、反射領域６に比べて、金属層３ｍが透明であるか、あるいは、ほとんど不透明ではないということは重要である。したがって、追加層の選択的な配置を利用した効果によって、斜めに照射されたときに、金属層３ｍが不透明となるようすることができる。
【０２５０】
また、光学的密度の変化は、構造の深さ対幅比の他に、構造の空間的周期性によっても影響を受ける。
【０２５１】
さらに、例えば、構造の第１の領域の中での空間的周期と凹凸構造の深さとの積とが、構造の第２の領域の中での空間的周期と凹凸構造の深さとの積より大きい場合には、その構造に付与される層の透明性の特徴に変化が生じることが知られている。
【０２５２】
しかしながら、透明性や透過率が異なっている領域の製造は、他の作用、例えば、異なる配置構造の結果としての透過量の偏光依存性によっても、構造の形状因子、すなわち、矩形，正弦，鋸歯状または同一の空間的周期と凹凸構造の深さとの積を有しかつ異なる透過量に影響を与え得る他の輪郭の構造によっても、そして、空間的な構造や構造の組み合わせや構造配置の組み合わせにより配置された第１の層の蒸着によっても、達成可能である。
【０２５３】
第１の構造が、統計的な分析結果に影響を与えるような構造である場合には、例えば、つや消し構造，相関長，凹凸の深さ，および、分析結果の統計的分布などが、透過率に影響を与える典型的な変数となり得る。
【０２５４】
また、例えば、透明度や透過率の違いに影響を与える領域を形成するために、第１の領域および第２の領域の中で、１つ以上の上記変数が異なっている凹凸構造部を使用することもできる。
【０２５５】
図４は、図３に示される多層体１００ｂによって形成された多層体１００ｃと、感光層８とを示している。この感光層８は、液体中で凹刻するような、従来のコーティング工程によって形成された有機層であってもよい。
【０２５６】
感光層８は、蒸着によって付与するか、あるいは、ドライフィルムの形態でラミネーションによって貼着することによって付与することができる。
【０２５７】
感光層８は、例えば、０．１ｇ／ｍ２から５０ｇ／ｍ２の面密度で、金属層３ｍに付与されたＣｌａｒｉａｎｔ社製のＡＺ１５１２，ＡＺ  Ｐ４６２０、あるいは、Ｓｈｉｐｌｅｙ社製のＳ１８２２のような陽画のフォトレジストであってもよい。
【０２５８】
層厚は所望の解像度や過程に依存する。例えば、引き上げ過程は、約１ｇ／ｍ２の面密度に対して、一層あたり１μｍより厚い層からなる、かなり厚い層に影響を及ぼす。この好適な表面積に対する重量は、０．２ｇ／ｍ２と１０ｇ／ｍ２との間の範囲にある。
【０２５９】
層の付与によって全面が覆われてもよいが、部分的な領域、例えば、上述の領域４と領域６との外側に配置された領域に付与することもできる。
【０２６０】
例えば、ランダムなパターン、あるいは、繰り返される絵柄や文字によって形成されるパターンのようなデザイン、あるいは、例えば、装飾的な画像表現などを備えたレジスト配置を利用して、これにより相対的に少し粗く配列しなければならない領域を含めることができる。
【０２６１】
ところで、図５は、搬送フィルム１を通して、図４における多層体１００ｃを露光することによって形成される多層体１００ｄを示しており、露光作業のための紫外線光９が示されている。
【０２６２】
ところで、上述したように、０より大きい深さ対幅比を有する回折性の構造を備えた領域４は、反射領域６より低い光学的密度を有しているので、紫外線照射の作業によって、ほとんど露光されていない領域１１とは、それらの化学的な特性に関して異なり、一層強く露光された領域１０が感光層８の中に生成される。
【０２６３】
図５に示す実施例は、多層体１００ｄの全領域で等しい強度をもった均一な光を含んでいる。
【０２６４】
しかしながら、部分的な光を、
ａ）  例えば、デザインの要素として大きな深さ対幅比をもった構造を残し、それらを腐食（エッチング）しないように、
ｂ）  例えば、露光作業の間に多層体１００ｄと共に移動する帯状のマスクを通すことによって、付加的な情報を取り入れるように、
ｃ）  例えば、シリアルナンバーのような個別の情報を取り入れするように、使用することもできる。
【０２６５】
プログラム可能な偏向装置（空間的光変調器）や、制御されたレーザーによって短時間で露光する方法により認証性が導入される。
【０２６６】
したがって、この方法ではアルファベットと数字との組み合わせによる認証性が与えられたところにだけが適切な深さ対幅比になっており、エッチング処理領域が形成されている。
【０２６７】
また、光の入射角だけでなく光の波長と偏光も構造を明確に強調して、選択的な生成を可能にする光の変数である。
【０２６８】
また、この目的のためには、化学的な特性も使用できる。例えば、領域１０と領域１１とでは、溶媒に対する、それらの可溶性が異なっていてもよい。 
【０２６９】
さらに、図６に示されるように、紫外光による露光処理の後で、この方法によって感光層８を「現像」してもよい。
【０２７０】
異なる光学的密度の領域で形成された露光によって生成された感光層中の潜像により、可視的なイメージが金属層３ｍのマスクとして感光層の「現像」による領域の除去により生成される。
【０２７１】
驚くべきことではあるが、人の目には見える程度の透明性を得るために、領域４中で常に深さ対幅比を０．３より大きくすると、感光層の現像には十分な深さ対幅比であっても、実質的には足りない可能性があることがわかってきた。
【０２７２】
また、見た目を考慮した際に、領域４が透明性を示す程に、金属層３ｍを薄くする必要もない。
【０２７３】
したがって、露光の線量を増すことによって失われた感光層８についての透明性を補うことができるので、蒸着された搬送フィルムは不透明であってもよい。
【０２７４】
さらに、感光層の露光は、一般に、近紫外領域で行われるので、光学的密度の評価について見た目の印象は重要ではないことを考慮すべきである。
【０２７５】
図５ａおよび図５ｂは、変形実施例を示している。
【０２７６】
図５に示される感光層８は、図５ａの多層体１００ｄ’中には使用されないが、代わりに、感光性の洗浄マスクとしての複製層３’が備えられる。
【０２７７】
多層体１００ｄ’は、さらに強く露光される領域１００の中で、複製層３’が洗い流され得るという方法によって、複製層３’が入れ替わることにより下側から露光される。
【０２７８】
ところで、図５ｂは、機能的には、この後に、図８中に示される多層体に対応した多層体１００ｄ’’を示している。
【０２７９】
しかしながら、領域１０の中で洗浄工程によって、金属層３ｍだけでなく複製層３’も取り除かれるということに留意されたい。
【０２８０】
図８に示される多層体については、それらの領域に透明部分が形成され、さらに、いくつかの工程処理が要求されるように使用される。
【０２８１】
図６は、露光された感光層８の表面に付いた溶媒の作用によって、多層体１００ｄから形成され、「現像された」多層体１００ｅを示している。
【０２８２】
ところで、溶媒は、感光層８が取り除かれた領域１０ｅを形成する。この領域１０ｅは、構成要素が０より大きい深さ対幅比を有する図３に示す領域４である。
【０２８３】
領域１１は、構成要素が０に等しい深さ対幅比を有する図３に示す領域６を含んでいるので、感光層８は領域１１の中に維持されている。
【０２８４】
図６に示される実施例において、感光層８は、陽画のフォトレジストによって形成されている。このような陽画のフォトレジストを使用する場合には、その陽画のフォトレジストの露光された領域が現像液の中で溶ける。
【０２８５】
これとは対照的に、後述の陰画のフォトレジストを使用した場合には、図９〜図１２に示される実施例において、露光されない領域が現像液の中で溶ける
ところで、図７の多層体１００ｆを参照することによってわかるように、エッチングマスクとして作用する現像された感光層によって、エッチング剤の作用から保護されることがない領域１０ｅの中で、金属層３ｍを取り除くことができる。
【０２８６】
このエッチング剤は、例えば、酸またはアルカリであってもよい。
【０２８７】
エッチング処理された領域１０ｄは、図１に示された上述の方法によっても形成される。
【０２８８】
したがって、この方法により、金属層３ｍは、精密なレジスト配置を利用して、付加的な技術的な手間を必要とせずにエッチング処理することが可能である。
【０２８９】
例えば、マスク露光や印刷によってエッチングマスクを付与する際には、このような目的のために複雑かつ高価な準備をする必要はない。
【０２９０】
このような従来の工程が対象となる場合には、誤差が０．２より大きいのは普通である。
【０２９１】
それとは対照的に、本発明に係るミクロンオーダーからナノメートルオーダーまでの誤差、すなわち、複製層の形成とその製造のために選択された繰り返しの工程によって管理される誤差だけが許容されている。
【０２９２】
金属層３ｍは異なる金属の連続体として形成され、金属の部分層の物理的特性や化学的特性の違いが利用される。
【０２９３】
アルミニウムは、例えば、高レベルの反射性を有しており、それゆえ、多層体をキャリアー側から見たときに反射領域がはっきりと見えるように第１の金属の部分層として堆積する。
【０２９４】
また、堆積した第２の金属の部分層は、様々なエッチング剤に対する高レベルの化学的耐性を有するクロムであってもよい。
【０２９５】
ところで、金属層３ｍに対するエッチング作用は、２つの処理によって実施可能となる。
【０２９６】
第１の処理では、現像された感光層８がエッチングマスクとして使用される場合にクロム層がエッチングされ、それから、第２の処理では、クロム層がエッチングマスクとして作用する場合にアルミニウム層がエッチングされる。
【０２９７】
このような多層系では、フォトレジスト、フォトレジスト用のエッチング剤および金属層の製造過程で使用される物質の選択について、一層大きな屈折率の自由度が許容される。
【０２９８】
図８は、図７に示される製造処理の後に、感光層を除去する方法の別の可能性（実施例）を示している。
【０２９９】
図８は、搬送フィルム１，機能層２，複製層３および構造化された金属層３ｍによって形成された多層体１００ｇを示している。多層体１００ｇは、図１に示される多層体１００に、後から接着層１２を付与することによっても加工できる。
【０３００】
ところで、図９は、感光層８が陰画のフォトレジストによって形成されている多層体１００ｅの第２の実施例を示している。
【０３０１】
図９からわかるように、多層体１００ｅ’は、未露光の感光層８が現像によっては除去されない領域１０ｅ’を有している。この領域１０ｅ’は、金属層３ｍ（図３の符号６を参照)の不透明領域を含んでいる。
【０３０２】
金属層３ｍ（図３の符号４を参照)のあまり不透明でない、すなわち、領域１０ｅ’より光学的密度が低い領域を含んだ領域１１の中では、露光された感光層８が取り除かれることはない。
【０３０３】
図１０は、エッチング工程による金属層３ｍの除去よって多層体１００ｅ’ (図９)から形成された多層体１００ｆ’を示している。
【０３０４】
その目的のために、現像された感光層８は、領域１０ｅ’ (図９)の中で取り除かれるエッチングマスクとして使用されるので、エッチング剤は、領域１０ｅ’で金属層３ｍを分解する。それは、もはや金属層３ｍを有していない領域１０ｄ’の配置に帰着する。
【０３０５】
ところで、図１１に示されるように、多層体１００ｆ’’は領域１０ｄ’の中で露光された複製層３を覆う第２の層３ｐを有する多層体１００ｆ’によって形成されている。
【０３０６】
また、層３ｐは、ＴｉＯ２やＺｎＳのような絶縁体や高分子であってもよい。このような層は、例えば、その上に照射される光の色の効果を生成できる方法でもってそれらの屈折率を変え得る、その層が複数の相互に重ねられた薄い層によって形成されるという点において、例えば表面上で蒸着されていてもよい。
【０３０７】
色の効果を有する薄い層は、例えば、高−低−高の屈折率の構成をもった３つの薄い層によって形成可能である。
【０３０８】
この方法でもって、例えば、パスポートまたはＩＤカード上にパターンが形成される場合には、その色の効果は、効果的な金属反射層と比較して、あまり目立たない。そのパターンは、見る人には、例えば、透明な緑色または赤色のように見える。
【０３０９】
例えば、高分子層は、有機半導体層の形態をとってもよい。この場合には、追加層との組み合わせによって、有機半導体素子が形成されていてもよい。
【０３１０】
ところで、図１２は、残った感光層の除去の後に多層体１００ｆ’’（図１１）から形成される多層体１００ｆ’’’を示している。
【０３１１】
それは「引き上げ」過程を含んでいてもよい。この場合には、前の処理で付与された第２の層３ｐが、そこで再び同時に取り除かれる。
【０３１２】
したがって、層３ｐと層３ｍとを有する隣接した領域が、例えば、それらの光の屈折率や、それらの電気伝導度が互いに異なる多層体１００ｆ’’’上に形成される。
【０３１３】
金属層３ｍは、ガルバニー電気によって強化され、そして、その方法によって、領域１１は、例えば、特に優れた電気伝導性を与える領域として形成される。
【０３１４】
この領域１１は透明であり、そして、その目的のために、金属層３ｍはエッチングによって取り除かれる。
【０３１５】
層３ｐには作用しないエッチング剤が他の領域に付与される。しかしながら、エッチング剤は、金属層が取り除かれるまでのほんの少しの間だけ作用する。
【０３１６】
次に、さらに、絶縁体または高分子から形成可能とされる層を層体１００ｆ’’’（図１２）に付与できる。
【０３１７】
それによって、再度の露光と現像との後で、領域１１の外側の多層体１００ｆ’’’を覆う感光層が付与される過程により、ここより前に記載された工程の処理が達成できる。
【０３１８】
ところで、ここより前で述べたように、第３の層を付与し、それから感光層の残りを取り除き、さらに、それと同時に、それらの領域の中で第３の層を取り除いてもよい。 
【０３１９】
この方法によって、例えば、特に微細な方法でかつ精密なレジスト配置を利用して有機半導体素子の層を形成してもよい。
【０３２０】
ところで、図１３は、図１に示される接着層１２の付加によって、多層体１００ｆ’’’（図１２）から形成される多層体１００’を示している。
【０３２１】
多層体１００’は、同一の複製層３を使うことによって、図１に示される多層体１と同様に形成される。
【０３２２】
したがって、本発明に係る工程を使って、単位的な配置から初めて異なった輪郭の多層体を生成することができる。
【０３２３】
本発明に係る工程は、精密なレジスト配置を利用して、追加層を形成するために、悪影響を無くすることにより、さらに改良できる。
【０３２４】
その目的のために、すでに付与された層の、全反射，偏光および分光透明性のような、さらなる光学的効果が、精密なレジスト配置を含んだ露光マスクを形成するのために異なった光学的密度の領域を形成するのに利用される。
【０３２５】
異なる局所的な吸収能力が、相互に重ねられた層と、露光とによって与えられるか、または、エッチングマスクがレーザーの作用による熱的除去により生成される。
【０３２６】
ところで、図１４ａおよび図１４ｄは、実施例の参照することによって、精密なレジスト配置を利用して、どのように領域１１の中に配列された金属層３ｍが、図１２に示される多層体１００ｆ’’’から取り除かれるか、そして、精密なレジスト配置を利用して、どのように非金属層３ｐ’によって置き換えできるかを示している。
【０３２７】
層３ｐ’ は、その光の屈折率が層３ｐとは異なっているような絶縁体層であってもよい。
【０３２８】
図１４ａは、領域４中の金属層３ｍが、領域６中の層３ｐに関連して、異なる光学的密度を有しているような多層体１００ｇを示している。
【０３２９】
感光層８は、複製層３上に配置された領域３ｐと領域３ｍとの上を覆っている。 
【０３３０】
ところで、図１４ｂは、露光および感光層８の現像によって得られた多層体１００ｇ’を示している。
【０３３１】
現像された感光層でコーティングされた領域１１が、エッチングマスクを形成しているので、金属層３ｍは、現像処理後に、感光層が取り除かれた領域１０ｅにおいて、エッチングによって取り除かれる。
【０３３２】
図１４ｃは、さらなる工程の処理の後の、例えば、絶縁体に形成可能な層３ｐ’が含まれる全表面積上で付与されるような多層体１００ｇ’’を示している。
【０３３３】
層３ｐ’は、複数の連続的な付与層からなる薄層系として形成してもよい。それによって、層３ｐ’は公知の方法でもって、変色効果を生じる。
【０３３４】
ところで、図１４ｄは、感光層８の残りの除去の後の多層体１００ｇ’’’と、図１３を参照して、例えば、ここより前で述べられた粘着性を示す層の付加することによって、多層体１００ｇ’’’が完全な多層体の中に形成可能とされている層３ｐ’上に配列された領域を示している。
【０３３５】
多層体１００ｇ’’’は、複製層３上で、層３ｐでコーティングされた領域と、層３ｐ’でコーティングされた領域とを有している。
【０３３６】
層３ｐや層３ｐ’は、薄層系であってもよいので、それらは、すでに上述したような変色効果を生成するものであってもよい。この点において、例えば、図１４ｄの実施の形態中で、０より大きい深さ対幅比をもった複製層３の領域を覆う層３ｐが薄層系として形成されている。
【０３３７】
その方法によつて、ギロシェパターンのようなフィリグリー模様が、それらの周囲から目立たない程度に、かつ、そこの下に配置された表現を、すでに、はっきりと見える程度に突出した偽造防止部材として形成できる。
【０３３８】
図１４ａ〜図１４ｄを参照することによって記載される工程は、追加層の付与に利用できる。
【０３３９】
層３ｐと層３ｐ’とは、数ミクロンか、またはナノメートルの大きさのオーダーの薄い層であるので、複製層３の中に生成された構造が維持され、例えば、さらに、０に等しい深さ対幅比をもった領域の中より光学的密度が低く、０より大きい深さ対幅比をもった複製層３の領域を含んだ金属層を適用することが可能である。
【０３４０】
この方法によって、さらに金属層を、上述の工程の処理で部分的に取り除かれたマスク層、または、精密なレジスト配置を利用して１つ以上の非金属層を適用するために一時的な中間層として使用されるマスク層として使用してもよい。
【０３４１】
本発明に係る工程は、０より大きい深さ対幅比を有し、同一の表面率でコーティングされた領域の光学的密度が異なった値である領域を使用するようなマスクを形成する可能性を含んでいる。
【０３４２】
ところで、図１５は、感光層からエッチングマスクを生成しようとする現像液の３つのエッチング特性の図のグラフィック表現を示している。
【０３４３】
そのエッチング特性は、エッチング率、すなわち、感光層が露光された後のエネルギー密度に依存する単位時間あたりの物質除去量を表している。
【０３４４】
第１のエッチング特性１５０ｌは線形である。現像が時間の経過とともに効果を発揮する場合には、そのようなエッチング特性を選択することができる。
【０３４５】
しかしながら、一般に、隣接した領域の光学度的密度の僅かな違いを使った、この方法によって、著しく異なるエッチング率を生成するために、エネルギー密度における、ほんの少しの違いが要求されるので、一層高い深さ対幅比を含む領域の中で、高レベルの確実性でもって、マスク層の完全な除去を実施するのに、２重のエッチング特性１５０ｂが好適であるし、また、その逆も確かである。
【０３４６】
フォトレジストの選択によって調整可能なベル型の形状を示す第３のエッチング特性１５０ｇおよび実施工程は、その領域の光学的密度に依存して選択的に除去または付加するのに使用できる。
【０３４７】
例えば、異なった光学的密度を含む３つの領域が存在するときには、そのようなエッチング特性は、特に好適である。
【０３４８】
ところで、図１６ａおよび図１６ｂは、本発明に係る多層体１６０を含む第１の使用例を示している。それは、例えば、ＩＤカード１６２の正面側に配置されていてもよい。
【０３４９】
多層体１６０は、レジスト配置を利用して部分的に取り除かれ、そして回折性を示す構造を覆い、そしてギロシェパターン１６６ｇ，１６６ｇ’および１６６ｇ’’，星形に形成された要素１６６ｓおよびアルファベットと数字からなる文字１６６ａおよび文字１６６ａ’として形成された金属層によって使用される。
【０３５０】
その点に関して、図１６ａおよび図１６ｂは、ＩＤカード１６２のクルクルした動きによって生成される多層体１６０の異なった見かけを示している。
【０３５１】
ギロシェパターン１６６ｇは、ＩＤカード１６２のクルクルした動きに対して、それらの位置を維持するような線の形の中にある微細な領域である。
【０３５２】
ギロシェパターン１６６ｇ’および１６６ｇ’’は、ＩＤカード１６２のクルクルした動きに対して連続的に見えるように可視化された線の形の中にある微細な領域であるので、動きのイリュージョンが生成される。
【０３５３】
星形に形成された要素１６６ｓと１６６ｓ’とがホログラフィック構造をもった領域の輪郭であるので、それらは、ＩＤカード１６２の傾いた位置のそれじれに依存する異なったサイズや色を含んでいる。
【０３５４】
アルファベットと数字からなる文字１６６ａと１６６ａ’とは、例えば、キネグラム構造を有する領域に含まれていてもよい。
【０３５５】
図１７ａ〜図１７ｄは、本発明に係る多層体の第２の使用例を示している。この使用例において、第１の多層体２０は、露光マスクとして形成されている。
【０３５６】
図１７ａに示されるように、第１の多層体２０は、部分的に形成された金属層３０ｍによってコーティングされた複製層３０をもつ搬送フィルム１によって構成されている。
【０３５７】
好適には、第１の多層２０は、ここまでに記載された工程によって生成されているとよい。
【０３５８】
図１７ａに示されるように、第１の多層体２００は、搬送フィルム３１，金属層３１ｍおよび感光層８から形成された第２の多層体１７０a上に配置されている。 
【０３５９】
第１の多層体２００の金属層３０ｍの外側は、搬送フィルム３１の外側に面しており、そして、そこに接触して支持している。
【０３６０】
金属層３０ｍは、上述したように、複製層３０が、金属層３０ｍが取り除かれた領域の中より、大きな深さ対幅比をもつ領域４０の中で取り除かれる。 
【０３６１】
本使用例において、図１７ａに示されるように、第２の多層体１７０aは、露光マスクとして形成された第１の多層体２００を通して露光される。この露光の光は、矢印９によって示されている。
【０３６２】
搬送フィルム３１および金属層３１ｍの極端に薄い層厚のために、ここで部分的な金属層３１ｍの像が感光層８上に転写され、それにより、図１７ｂに示されるように、多層体１７０ｂは、一層強く露光されている領域８ｂを有する感光層８の中に生成される。
【０３６３】
見てきたように、その場合には、光線の経路に配置された金属層３１ｍは、不透明であってもよい。
【０３６４】
感光層８上に生成された不透明な金属層３１ｍは、確かに光の強さを減少させるが、しかしながら、金属層３１ｍは、一層強く露光された領域８ｂの生成を妨げることはない。
【０３６５】
すでに述べたように、金属層３１ｍは層厚が小さいので、例えば散乱などによるイメージの誤差はほとんど見いだせない。
【０３６６】
ところで、図１７ｃは、図１７ｃの多層体１７０ｂから感光層８の現像によって形成される多層体１７０ｃを示している。
【０３６７】
この使用例において、感光層８は、現像によって露光されない領域が取り除かれる、いわゆる、陰画のフォトレジストである。
【０３６８】
最後の図１７ｄは、金属層３１ｍをエッチングすることによって、そして、図１７ｃの多層体１７０ｃから感光層８の残りを除去することによって形成された多層体１７０を示している。
【０３６９】
金属層３１ｍは現像された感光層８によって、すでにコーティングされている領域の中に生成されている。
【０３７０】
多層体１７０上には、例えば、アンテナやコイル、あるいは、１つ以上の導電路のような電気的な素子を形成可能である。
【０３７１】
この使用例においてではあるが、レジスト配置の正確さは調整なくしてセットできないが、それにも関わらず、好都合なことに、それらの部分的な領域が、精密なレジスト配置を利用して、互いに配置されている中でフィリグリー模様を生成することはできる。
【０３７２】
しかしながら、その配置は、例えば、多層体１７０が、配置される必要のない偽造防止用文章を覆うギロシェパターンのような偽造防止模様を形成する場合には、偽造防止用機能を果たすために、精密なレジスト配置を利用して決められる。
【０３７３】
領域４０は、さらに、それらの深さ対幅比やそれらの偏光依存性に関して、そして、非常に厚さの薄いリソグラフィーグレースケールマスクを形成することが可能な方法によって区別されている。
【０３７４】
従来のガラスマスクでは、その適用範囲を制限してしまう可能性がある５μｍより薄くはできない。
本発明は、以下の図面を参照することによって、さらに詳細記載される。
【図面の簡単な説明】
【０３７５】
【図１】本発明に係る第１の実施の形態の多層体の断面図を示している。
【図２】図１の多層体に係る第１の製造工程の断面図を示している。
【図３】図１の多層体に係る第２の製造工程の断面図を示している。
【図４】図１の多層体に係る第３の製造工程の断面図を示している。
【図５】図１の多層体に係る第４の製造工程の断面図を示している。
【図５ａ】図５に示された製造工程に係る変形された輪郭の断面図を示している。
【図５ｂ】図５ａに示されるものの後に続く製造工程の断面図を示している。
【図６】図１の多層体に係る第５の製造工程の断面図を示している。
【図７】図１の多層体に係る第６の製造工程の断面図を示している。
【図８】図１の多層体に係る第７の製造工程の断面図を示している。
【図９】図１の多層体に係る第２の実施の形態の第５の製造工程の断面図を示している。
【図１０】図１の多層体に係る第２の実施の形態の第６の製造工程の断面図を示している。
【図１１】図１の多層体に係る第２の実施の形態の第７の製造工程の断面図を示している。
【図１２】図１の多層体に係る第２の実施の形態の第８の製造工程の断面図を示している。
【図１３】本発明に係る多層体の第２の工程の断面図を示している。
【図１４ａ】本発明に係る第３の実施の形態の多層体の製造工程の断面図を示している。
【図１４ｂ】本発明に係る第３の実施の形態の多層体の製造工程の断面図を示している。
【図１４ｃ】本発明に係る第３の実施の形態の多層体の製造工程の断面図を示している。
【図１４ｄ】本発明に係る第３の実施の形態の多層体の製造工程の断面図を示している。
【図１５】感光層のエッチング率の概略図を示している。
【図１６ａ】本発明に係る多層体の第１の使用例を示す。
【図１６ｂ】本発明に係る多層体の第１の使用例を示す。
【図１７ａ】本発明に係る多層体の第２の使用例を示す。
【図１７ｂ】本発明に係る多層体の第２の使用例を示す。
【図１７ｃ】本発明に係る多層体の第２の使用例を示す。
【図１７ｄ】本発明に係る多層体の第２の使用例を示す。
【図１】
2008530601.tif 000005
【図２】
2008530601.tif 000006
【図３】
2008530601.tif 000007
【図４】
2008530601.tif 000008
【図５】
2008530601.tif 000009
【図５ａ】
2008530601.tif 000010
【図５ｂ】
2008530601.tif 000011
【図６】
2008530601.tif 000012
【図７】
2008530601.tif 000013
【図８】
2008530601.tif 000014
【図９】
2008530601.tif 000015
【図１０】
2008530601.tif 000016
【図１１】
2008530601.tif 000017
【図１２】
2008530601.tif 000018
【図１３】
2008530601.tif 000019
【図１４ａ】
2008530601.tif 000020
【図１４ｂ】
2008530601.tif 000021
【図１４ｃ】
2008530601.tif 000022
【図１４ｄ】
2008530601.tif 000023
【図１５】
2008530601.tif 000024
【図１６ａ】
2008530601.tif 000025
【図１６ｂ】
2008530601.tif 000026
【図１７ａ】
2008530601.tif 000027
【図１７ｂ】
2008530601.tif 000028
【図１７ｃ】
2008530601.tif 000029
【図１７ｄ】
2008530601.tif 000030
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
回折性を示す第１の凹凸構造部（４）が前記多層体の複製層（３）の第１の領域の中に形成され、
複製層（３）の中で凹凸構造部（４）が形成されていない第１の領域および第２の領域中の複製層（３）に、複製層（３）によって画定された平面に一定の面密度で第１の層（３ｍ）を付与し、
感光層（８）を第１の層（３ｍ）に付与するか、または、第１の層（３ｍ）に複製層として感光性の洗浄マスクを付与し、
前記感光層または前記洗浄マスク（８）を第１の層（３ｍ）を通して露光するので、前記感光層または前記洗浄マスク（８）は、第１および第２の領域中の第１の凹凸構造部により異なる露光がなされ、
第１の層（３ｍ）が、第２の領域中には無いが第１の領域中にはあるか、あるいは、第１の領域中には無いが第２の領域中にあるマスク層としての前記露光された感光層または洗浄マスク（８）を使って取り除かれることを特徴とする、
部分的に形成された第１の層（３ｍ）を有する多層体（１００，１００’）の製造方法。
【請求項２】
第１の層（３ｍ）が複製層（３）の全表面に、特に蒸着によって付与されることを特徴とする請求項１に記載の多層体の製造方法。
【請求項３】
第１の層（３ｍ）が、第１の層（３ｍ）が１．５より大きい光学的密度となるような厚さで複製層（３）に付与されることを特徴とする請求項１または請求項２に記載の多層体の製造方法。
【請求項４】
第１の層（３ｍ）が、２と７との間の光学的密度となるような厚さで複製層（３）の全表面に付与されることを特徴とする請求項１または請求項２に記載の多層体の製造方法。
【請求項５】
第１の層（３ｍ）が、金属層または合金層によって形成されていることを特徴とする請求項１ないし請求項４のいずれか１項に記載の多層体の製造方法。
【請求項６】
前記第２の領域中の前記複製層の中と、第１の凹凸構造部として前記複製層の中とに形成された第２の凹凸構造部が、前記第２の領域中の前記第１の層（３ｍ）の伝導性、特に、透明性に対して、前記第１の領域中の前記第１の層（３ｍ）の伝導性、特に、透明性を増加させる回折性を示す凹凸構造部であることを特徴とする請求項１ないし請求項５のいずれか１項に記載の多層体の製造方法。
【請求項７】
前記第１の凹凸構造部が、前記第２の凹凸構造部の凹凸構造よりも大きな凹凸の深さを有していることを特徴とする請求項６に記載の多層体の製造方法。
【請求項８】
前記第１の凹凸構造部の空間的周期と凹凸構造の深さとの積が、前記第２の凹凸構造部の空間的周期と凹凸構造の深さとの積より大きいことを特徴とする請求項６または請求項７のいずれか１項に記載の多層体の製造方法。
【請求項９】
第１の凹凸構造部または第２の凹凸構造部が、光学的に活性な、回折光や屈折光や散乱光を反射または透過するミクロ構造またはナノ構造の形に、具体的には、線形格子またはクロス格子のような格子構造の形か、等方性のマット構造または非等方性のマット構造の形か、二重フレネルレンズまたは連続フレネルレンズの形か、マイクロプリズムの形か、ブレイズド格子の形か、結合構造の形か、またはマクロ構造の形であることを特徴とする請求項６ないし請求項８のいずれか１項に記載の多層体の製造方法。
【請求項１０】
個々の構造要素について、深さ対幅の比が大きい、特に深さ対幅の比が０．３より大きい回折性の凹凸構造部が、第１の領域中の第１の凹凸構造部として形成されることを特徴とする請求項１ないし請求項９のうちいずれか１項に記載の製造方法。
【請求項１１】
第２の凹凸構造部が、小さな深さ対幅の比が小さい凹凸構造部であることを特徴とする請求項１ないし請求項１０のうちいずれか１項に記載の製造方法。
【請求項１２】
前記複製層と前記第１の層との間の界面層は、前記第２の領域の中で実質的に平面となっていることを特徴とする請求項１ないし請求項１１のうちいずれか１項に記載の製造方法。
【請求項１３】
２重の性質を有する感光性物質が、前記感光層（８）として、または、前記感光性の洗浄マスクとして付与され、
そして、前記感光層または前記感光性の洗浄マスクは、ある露光量と露光時間とで前記第１の層を通して露光され、
前記感光層（８）または前記感光性の洗浄マスクは、前記第１の層（３ｍ）の透過性が前記第１の凹凸構造部によって増加され、かつ前記第２の領域では活性化しないような前記第１の領域の中で活性化されることを特徴とする請求項１ないし請求項１２のうちいずれか１項に記載の製造方法。
【請求項１４】
感光層または洗浄マスク（８）は、前記第１の層（３ｍ）を通して紫外線によって露光されることを特徴とする請求項１３に記載の製造方法。
【請求項１５】
露光作用によって活性化された前記感光性の洗浄マスクの領域と、そこに配置された第１の層（３ｍ）の領域とが、洗浄工程において取り除かれることを特徴とする請求項１ないし請求項１４のうちいずれか１項に記載の製造方法。
【請求項１６】
前記第１の層（３ｍ）を通して露光された前記感光層（８）が現像され、
現像された前記感光層（８）が、前記第１の層（３ｍ）のためのエッチングマスクを形成することを特徴とする請求項１ないし請求項１５のうちいずれか１項に記載の製造方法。
【請求項１７】
前記第１の層（３ｍ）の透過率を前記第１の凹凸構造部の中で増加させるように、前記感光層を前記第１の領域の中で露光することによって活性化し、
前記活性化された感光層が、前記第１の層（３ｍ）のためのレジストを形成することを特徴とする請求項１ないし請求項１６のうちいずれか１項に記載の製造方法。
【請求項１８】
前記感光層（８）が、フォトレジストによって形成されていることを特徴とする請求項１ないし請求項１７のうちいずれか１項に記載の製造方法。
【請求項１９】
前記フォトレジストが、陽画のフォトレジストであることを特徴とする請求項１８に記載の製造方法。
【請求項２０】
前記フォトレジストが、陰画のフォトレジストであることを特徴とする請求項１８に記載の製造方法。
【請求項２１】
前記感光層（８）が、光機能高分子であることを特徴とする請求項１ないし請求項２０のうちいずれか１項に記載の製造方法。
【請求項２２】
前記エッチングマスクの残存物が取り除かれることを特徴とする請求項１６ないし請求項２１のうちいずれか１項に記載の製造方法。
【請求項２３】
第２の層（３ｐ）が、前記第１の層（３ｍ）が取り除かれた領域の中に取り入れられることを特徴とする請求項１ないし請求項２２のうちいずれか１項に記載の製造方法。
【請求項２４】
前記第１の層（３ｍ）のまだ残っている領域が取り除かれ、
第３の層（３ｐ’） によって置き換わることを特徴とする請求項２３に記載の製造方法。
【請求項２５】
前記第１の層（３ｍ）および／または前記第２の層（３ｐ）および／または前記第３の層（３ｐ’）がガルバニカルに強化されることを特徴とする請求項１ないし請求項２４のうちいずれか１項に記載の製造方法。
【請求項２６】
複製層（３）と部分的に形成された少なくとも１つの第１の層（３ｍ）とを有し、請求項１ないし請求項２５のうちいずれか１項に記載の製造方法によって製造される多層体であって、
回折性を示す第１の凹凸構造部が、前記複製層（３）の第１の領域の中に形成され、
前記第１の凹凸構造部が、前記複製層（３）の第２の領域の中の複製層（３）には形成されず、
そして、前記第１の層（３ｍ）が、前記第１の凹凸構造部の配置によって決定される方法により部分的に取り除かれるので、
前記第１の領域の中の前記第１の層（３ｍ）が、２００ｎｍと５μｍとの間の範囲の幅の線および／または２００ｎｍと５μｍとの間の範囲の直径の点の形であるところで、
前記第１の層（３ｍ）が、前記第２の領域には無いが前記第１の領域の中にはあるか、または、前記第１の領域には無いが前記第２の領域の中にはある前記第１の凹凸構造部を有する精密なレジスト配置の中で取り除かれることを特徴とする多層体。
【請求項２７】
前記第２の領域がパターンの形に形成され、
前記第１の領域と前記第２の領域とが、直接相互に近接した配置に配置され、
できれば前記第２の領域が、前記第１の領域によって包囲されるか、または、前記第１の領域が、前記第２の領域によって包囲されることを特徴とする請求項２６に記載の多層体。
【請求項２８】
前記第２の領域は、前記第１の領域によって包囲された２つ以上の部分的な領域によって構成され、
光学的に活性な第２の凹凸構造部が、前記第２の領域中の前記複製層の中に形成され、
そして、前記第１の層が、前記第２の領域の中で取り除かれ、かつ前記第２の凹凸構造部を有する精密なレジスト配置の中に配置された反射層であることを特徴とする請求項２６に記載の多層体。
【請求項２９】
前記第１の領域は、前記第１の領域によって包囲された２つ以上の部分的な領域によって構成されるか、または、その反対に構成され、
そして、前記第１の層が、前記第２の領域の中で取り除かれ、かつ前記第１の凹凸構造部を有する精密なレジスト配置の中に配置された反射層であることを特徴とする請求項２６に記載の多層体。
【請求項３０】
前記第２の領域の部分領域、または、前記第１の領域の部分領域が、２mmより小さい幅である、可能ならば１mmより小さい幅であることを特徴とする請求項２６ないし請求項２９のうちいずれか１項に記載の多層体。
【請求項３１】
第２の層（３ｐ）が、前記第１の層（３ｍ）が無い前記複製層（３）の領域の中に配置されていることを特徴とする請求項２６ないし請求項３０のうちいずれか１項に記載の多層体。
【請求項３２】
前記第１の層（３ｍ）および／または前記第２の層（３ｐ）が、例えば、ＴｉＯ２またはＺｎＳによって形成されることを特徴とする請求項２６ないし請求項３１のうちいずれか１項に記載の多層体。
【請求項３３】
前記第１の層（３ｍ）と前記第２の層（３ｐ）とが異なる屈折率を有することを特徴とする請求項３２に記載の多層体。
【請求項３４】
前記第１の層（３ｍ）および／または前記第２の層（３ｐ）が、高分子材料によって形成されていることを特徴とする請求項２６ないし請求項３３のうちいずれか１項に記載の多層体。
【請求項３５】
前記第１の層（３ｍ）および／または前記第２の層（３ｐ）が、有色層であることを特徴とする請求項２６ないし請求項３４のうちいずれか１項に記載の多層体。
【請求項３６】
前記第１の層（３ｍ）および／または前記第２の層（３ｐ）が、複数の部分層によって形成されていることを特徴とする請求項２６ないし請求項３５のうちいずれか１項に記載の多層体。
【請求項３７】
前記部分層が、薄膜層系を形成していることを特徴とする請求項３６に記載の多層体。
【請求項３８】
前記部分層が異なる材料によって形成されていることを特徴とする請求項３６または請求項３７のいずれかに記載の多層体。
【請求項３９】
前記第１の層（３ｍ）および／または前記第２の層（３ｐ）が、光学的なパターンを形成することを特徴とする請求項２６または請求項３８に記載の多層体。
【請求項４０】
前記第１の層（３ｍ）および／または前記第２の層（３ｐ）が、ラスターイメージを形成することを特徴とする請求項２６または請求項３９に記載の多層体。
【請求項４１】
前記第１の層（３ｍ）および／または前記第２の層（３ｐ）が、１つ以上の光学的な偽造防止模様を形成することを特徴とする請求項２６または請求項４０に記載の多層体。
【請求項４２】
前記第１の層（３ｍ）および／または前記第２の層（３ｐ）が、例えば、アンテナ, コンデンサー, コイル、または、有機物半導体素子などの電子部品を形成することを特徴とする請求項２６または請求項４１に記載の多層体。
【請求項４３】
前記多層体がフィルム体、特に搬送フィルム，ホットスタンプフィルムまたはラミネートフィルムなどであることを特徴とする請求項２６または請求項４２に記載の多層体。
【請求項４４】
前記第１の層（３ｍ）および／または前記第２の層（３ｐ）が、液晶の配向のための配向層を形成していることを特徴とする請求項２６ないし請求項４２に記載の多層体。
【請求項４５】
前記配向層が、液晶の配向のための回折性を示しかつ局所的に異なる配向がなされた構造を有しているので、偏光の下で見ると、前記液晶が、例えばロゴのような情報アイテムを表現することを特徴とする請求項４４に記載の多層体。
【請求項４６】
回折性を示す第１の凹凸構造部（４０）が、複製層（３０）の第１の領域の中に形成され、
第１の層（３０ｍ）が、前記複製層（３０）には前記凹凸構造部が形成されていない第１の領域の中と第２の領域の中とで前記複製層（３０）に、前記複製層（３０）によって定義される平面について一定の面密度で付与され、
前記感光層または洗浄マスク（８）が前記第１の層（３０ｍ）を通して露光されるので、
前記感光層または感光性の洗浄マスク（８）は、前記第１および前記第２の領域の中の前記第１の凹凸構造部により異なる露光がなされ、
そして、前記第２の層（３１ｍ）が、前記第２の領域には無いが前記第１の領域の中にあるか、または、前記第１の領域には無いが前記第２の領域の中にあるマスク層としての前記露光した感光層または洗浄マスク（８）を使用して取り除かれることを特徴とする、
部分的に形成された第２の層（３１ｍ）を有する多層体（２００）の請求項1に記載の製造方法。
【請求項４７】
前記感光層または感光性の洗浄マスク（８）が、前記第２の層を通して露光されることを特徴とする請求項４６に記載の製造方法。
【請求項４８】
前記複製層が、露光マスクの搬送層に適用されることを特徴とする請求項４６または請求項４７のいずれかに記載の製造方法。
【請求項４９】
前記感光層が、前記第２の層に適用されることを特徴とする請求項４６ないし請求項４８のうちいずれか１項に記載の製造方法。
【請求項５０】
前記第２の層が、前記感光性の洗浄マスクに適用されることを特徴とする請求項４６ないし請求項４９のうちいずれか１項に記載の製造方法。
【請求項５１】
部分的に形成された追加層を有する追加多層体（１７０）を製造するための露光マスクとして請求項２６に記載の多層体を使用することを特徴とする使用方法。
【請求項５２】
露光用マスク（２００）が、追加多層体（１７０）の１つ以上の追加層を形成していることを特徴とする請求項５１に記載の使用方法。
【請求項５３】
分離層が、前記露光用マスク（２００）と追加多層体（１７０）の間に配列されていることを特徴とする請求項５１または請求項５２のいずれかに記載の使用方法。
【国際調査報告】
2008530601.tif 000031
2008530601.tif 000032
2008530601.tif 000033
2008530601.tif 000034
2008530601.tif 000035
2008530601.tif 000036